(57)【要約】      （修正有）【課題】  良好な電荷輸送性能を有し、機械的強度、帯電電位および感度といった電気的特性、耐久性などに優れ、電子写真感光体の感光層に使用できる新規な芳香族ポリカーボネートを提供する。【解決手段】  導電性支持体と単層型感光層とを含む電子写真感光体において、単層型感光層に、一般式2008184525.tif 000029で表される非対称ビスヒドロキシエナミン基本骨格を有する化合物から誘導される構成単位（１）を含む芳香族ポリカーボネートを含有させる。【選択図】なし【特許請求の範囲】
【請求項１】
下記一般式（１）で表される構成単位を含有することを特徴とする芳香族ポリカーボネート。
【化１】
2008184525.tif 000024
（式中、Ａｒ１およびＡｒ２は同一または異なって、置換基を有してもよいアリール基または置換基を有してもよい複素環基を示す。Ａｒ３は置換基を有してもよいアリーレン基または置換基を有してもよい２価の複素環基を示す。２個のＡｒ４は同一または異なって、置換基を有してもよいアリーレン基または置換基を有してもよい２価の複素環基を示す。２個のＡｒ５は同一または異なって、水素原子、置換基を有してもよいアリール基、置換基を有してもよい複素環基、置換基を有してもよいアラルキル基または置換基を有してもよいアルキル基を示す。Ａｒ６は置換基を有してもよいアリーレン基または置換基を有してもよい２価の複素環基を示す。ただし、Ａｒ３およびＡｒ６は同一であってはならない。Ｒ１は水素原子または置換基を有してもよいアルキル基を示す。２ｎ個のＲ２およびＲ３は同一または異なって、水素原子、置換基を有してもよいアルキル基、置換基を有してもよいアリール基、置換基を有してもよい複素環基または置換基を有してもよいアラルキル基を示す。ｎは０〜２の整数を示す。）
【請求項２】
前記一般式（１）で表される構成単位とともに、下記一般式（２）で表される構成単位を含有することを特徴とする請求項１記載の芳香族ポリカーボネート。
【化２】
2008184525.tif 000025
（式中、Ｘは置換または無置換の鎖状脂肪族２価基、置換または無置換の環状脂肪族２価基、置換または無置換の芳香族２価基、置換または無置換の複素環２価基、あるいはこれらを結合してなる２価基、あるいはこれらと酸素原子および硫黄原子を含む群の中から選ばれる１つとを結合してなる２価基を示す。）
【請求項３】
前記一般式（１）で表される構成単位が、下記一般式（３）で表される構成単位であることを特徴とする請求項１または２記載の芳香族ポリカーボネート。
【化３】
2008184525.tif 000026
（式中、Ａｒ１およびＡｒ２は同一または異なって、置換基を有してもよいアリール基または置換基を有してもよい複素環基を示す。２個のＡｒ４は置換基を有してもよいアリーレン基または置換基を有してもよい２価の複素環基を示す。ｎは０〜２の整数を示す。）
【請求項４】
前記一般式（３）で表される構成単位が、下記一般式（４）で表される構成単位である請求項３記載の芳香族ポリカーボネート。
【化４】
2008184525.tif 000027
（式中、Ａｒ１およびＡｒ２は同一または異なって、置換基を有してもよいアリール基または置換基を有してもよい複素環基を示す。２個のＡｒ４は置換基を有してもよいアリーレン基または置換基を有してもよい２価の複素環基を示す。）
【請求項５】
前記一般式（２）で表される構成単位において、Ｘが、下記一般式（５）で表される二価基であることを特徴とする請求項２〜４のいずれか１つに記載の芳香族ポリカーボネート。
【化５】
2008184525.tif 000028
（式中、ｌ個のＲ４およびｍ個のＲ５は同一または異なって、水素原子、炭素数１〜４の低級アルキル基、Ｃ１〜Ｃ４の低級アルコキシ基またはハロゲン原子を示す。Ｙは単結合、酸素原子、硫黄原子、置換または無置換の鎖状脂肪族２価基、置換または無置換の環状脂肪族２価基、或いはこれらを２種以上結合してなる価基を示す。ｌおよびｍは同一または異なって１〜４の整数を示す。）
【請求項６】
導電性支持体上に、請求項１〜５のいずれか１つに記載の芳香族ポリカーボネートを含む感光層を有することを特徴とする電子写真感光体。
【請求項７】
導電性支持体上に、感光層と請求項１〜５のいずれか１つに記載の芳香族ポリカーボネートを含む表面保護層とを有することを特徴とする電子写真感光体。
【請求項８】
請求項６または７に記載の電子写真感光体と、前記電子写真感光体を帯電させる帯電手段と、帯電状態にある前記電子写真感光体を画像情報に応じた光で露光して静電潜像を形成する露光手段と、前記電子写真感光体に形成される静電潜像を現像して可視像化する現像手段と、前記現像手段によって現像された可視像を記録媒体上に転写する転写手段とを含むことを特徴とする画像形成装置。
【発明の詳細な説明】
【技術分野】
【０００１】
本発明は、芳香族ポリカーボネート、電子写真感光体および画像形成装置に関する。
【背景技術】
【０００２】
従来から、複写機、プリンタ、ファクシミリなどの電子写真方式の画像形成装置において、静電潜像を形成する電子写真感光体の表面層には、高い機械的強度を有し、耐摩耗性、寸法安定性、耐摩耗性などに優れることから、ポリカーボネート樹脂が使用されている。特に、導電性支持体上に、電荷発生材料を含む電荷発生層および電荷輸送材料を含む電荷輸送層を順次積層してなる機能分離型電子写真感光体において、最外層になる電荷輸送層には、電荷輸送材料をこの層中に保持するためのバインダ樹脂として、ポリカーボネートが多用されている。
【０００３】
ポリカーボネートとしては、たとえば、４，４'−（１−メチルエチリデン）ビスフェノール（ビスフェノールＡ）とホスゲンとを反応させて得られる、ビスフェノールＡポリカーボネート、耐摩耗性、溶解性などに優れる４，４'−シクロヘキシリデンビスフェノール（ビスフェノールＺ）から合成されるＺ型ポリカーボネートなどの芳香族ポリカーボネートが代表的なものとして知られている。これらのポリカーボネートは、一般に、他の熱可塑性樹脂に比べて機械的強度、特に低温での機械的強度に優れ、さらに耐候性にも優れている。
【０００４】
ところで、電子写真感光体に要求される電気特性を維持するために、電荷輸送層は、バインダ樹脂であるポリカーボネートとほぼ同量の電荷輸送材料を含んでいる。しかしながら、このようなポリカーボネートと電荷輸送材料との量比は、電荷輸送材料がポリカーボネートとの相溶性の低い低分子量化合物であることと相俟って、電荷輸送層の耐摩耗性および耐久性などを損なう原因になっている。
【０００５】
このため、電荷輸送材料の電気的特性を向上させることによって、電子写真感光体としての電気的特性を維持したまま、電荷輸送材料の添加量を減らし、電荷輸送層の耐久性を向上させる試みがなされている。この試みにより、電荷輸送材料の感度および移動度の一層の向上が図られてきた。しかしながら、これまで提案されてきた電荷輸送材料では、所望の電気的特性を得るためには、電荷輸送層の耐久性に悪影響を及ぼす程度の添加量が必要になる。そのため、電気的特性と耐久性とを両立することは非常に困難である。
【０００６】
電子写真感光体における、前記のような課題を解決するために、バインダ樹脂に電荷輸送機能を付与し、電荷輸送材料の添加量を減らそうとする試みがなされ、電荷輸送機能を有する構成単位を含むバインダ樹脂、いわゆる高分子光導電性材料の開発が進められている。その具体例としては、主鎖にカルバゾール環を有するカルバゾール系ポリカーボネート（たとえば特許文献１参照）、側鎖にカルバゾール環を有するポリビニルカルバゾール（たとえば特許文献２参照）などが挙げられる。これらのカルバゾール系重合体は、可撓性が乏しく、機械的強度も低く、さらに電荷輸送能を低下させる原因の１つである構造的トラップを形成し易いという欠点がある。
【０００７】
また、ヒドラゾン側鎖を有するポリスチレン化合物（たとえば特許文献３参照）、主鎖に第３級アミン構造を有するアリールアミン化合物（たとえば特許文献４〜６参照）、側鎖に第３級アミン構造（トリフェニルアミン骨格）を有する（メタ）アクリル酸共重合体（たとえば特許文献７参照）などが挙げられる。これらの重合体も、電荷輸送能、機械的強度などの点で充分満足できるものではない。
【０００８】
また、特許文献１〜７に記載の重合体は、いずれもπ電子共役系であるけれども、それ
とは異なるσ電子共役系を介した伝導機構を有するポリシラン（たとえば特許文献８〜９参照）などが挙げられる。ポリシランは電荷輸送能には優れるものの、紫外光により簡単に分解し機械的強度も劣るため、実用化には至っていない。
【０００９】
また、機械的強度の向上を目的として、電荷輸送材料をモノマー化し、このモノマーとポリカーボネートモノマーとを共重合させたポリカーボネート系共重合体が挙げられる（たとえば特許文献１０〜１１参照）。しかしながら、このような共重合体は、電荷輸送能および機械的強度ともに、充分満足できる水準にはない。
【００１０】
また、電荷輸送能に優れるエナミン化合物（たとえば特許文献１２〜１３参照）をモノマー化し、このエナミンモノマーとポリカーボネートモノマーとを共重合させてなる芳香族ポリカーボネートが挙げられる（たとえば、特許文献１４参照）。しかしながら、この芳香族ポリカーボネートは、構造の対称性が高く、結晶化を引き起こし易いことから、電子写真感光体の感光層用樹脂として使用すると、結晶化部分が画像欠陥になるという不都合を生じる。
【００１１】
また、電荷輸送層などの感光層の機械的強度を向上させる手段として、感光層の上に表面保護層を積層することも行われている。この表面保護層は、通常、導電性物質とバインダ樹脂とを含む。そして、バインダ樹脂としては、たとえば、極性基を有するポリカーボネート（たとえば特許文献１５参照）、フッ素置換アルキル基を有するポリカーボネート（たとえば特許文献１６参照）などが提案されている。しかしながら、このような電子写真感光体では、電荷輸送層中の電荷輸送物質と表面保護層中の導電性物質との不適合によって、表面保護層と電荷輸送層との界面に電位障壁が形成されるので、電荷の注入が不充分で感度低下の原因となり、また両層の材料が異なることに起因する収縮率の差などによって、製造時に剥離およびクラックの少なくともどちらかが発生し充分な性能を実現することができない。
【００１２】
また、最近ではシロキサン系樹脂からなる表面保護層が提案されている(たとえば特許
文献１７参照)。しかしながら、シロキサン系樹脂を用いて表面保護層を形成するには、
シロキサン系樹脂を加熱硬化させる必要があるけれども、加熱により感光層中の材料を劣化させる場合がある。また、シロキサン樹脂自体は絶縁体であることから、電荷輸送能を有する低分子化合物を添加する必要があるけれども、このような低分子化合物の添加が表面保護層の機械的強度を低下させる原因になることは、電荷輸送層の場合と同様である。
【００１３】
【特許文献１】特開平４−１８３７１９号公報
【特許文献２】特開昭５０−８２０５６号公報
【特許文献３】特開平３−５０５５５号公報
【特許文献４】特開平１−１３０６１号公報
【特許文献５】特開平１−１９０４９号公報
【特許文献６】特開平５−４０３５０号公報
【特許文献７】特開平５−６６５９８号公報
【特許文献８】特開昭６３−２８５５５２号公報
【特許文献９】特開平５−１９４９７号公報
【特許文献１０】特開平３−２２１５２２号公報
【特許文献１１】特開平４−１１６２７号公報
【特許文献１２】特開平６−４３６７４号公報
【特許文献１３】特許登録第３５８０４２６号明細書
【特許文献１４】特開２００４−２６９８１３号公報
【特許文献１５】米国特許第４２６０６７１号明細書
【特許文献１６】特開平１０−１５８３８０号公報
【特許文献１７】特開２０００−２４２０１９号公報
【発明の開示】
【発明が解決しようとする課題】
【００１４】
本発明の目的は、電子写真感光体において感光層を形成するためのマトリックスとして用いると、機械的強度に優れ、かつ電気的特性が非常に良好で、帯電電位および感度が高く、しかも電圧の印加、レーザ光などの照射、トナーの付着、加熱加圧などを繰返し実行しても諸特性の変化が非常に少なく、高画質画像を長期にわたって安定的に形成できる新規な芳香族ポリカーボネート、芳香族ポリカーボネートを利用する電子写真感光体および画像形成装置を提供することである。
【課題を解決するための手段】
【００１５】
本発明者は上記課題を解決すべく鋭意研究を行った結果、非対称ビスヒドロキシ化合物を構成単位として含み、本発明の目的に叶う芳香族ポリカーボネート樹脂を得ることに成功し、本発明を完成した。
【００１６】
本発明は、下記一般式（１）で表される構成単位（以下「構成単位（１）」という）を含有することを特徴とする芳香族ポリカーボネートである。
【００１７】
【化６】
2008184525.tif 000002
【００１８】
（式中、Ａｒ１およびＡｒ２は同一または異なって、置換基を有してもよいアリール基または置換基を有してもよい複素環基を示す。Ａｒ３は置換基を有してもよいアリーレン基または置換基を有してもよい２価の複素環基を示す。２個のＡｒ４は同一または異なって、置換基を有してもよいアリーレン基または置換基を有してもよい２価の複素環基を示す。２個のＡｒ５は同一または異なって、水素原子、置換基を有してもよいアリール基、置換基を有してもよい複素環基、置換基を有してもよいアラルキル基または置換基を有してもよいアルキル基を示す。Ａｒ６は置換基を有してもよいアリーレン基または置換基を有してもよい２価の複素環基を示す。ただし、Ａｒ３およびＡｒ６は同一であってはならない。Ｒ１は水素原子または置換基を有してもよいアルキル基を示す。２ｎ個のＲ２およびＲ３は同一または異なって、水素原子、置換基を有してもよいアルキル基、置換基を有してもよいアリール基、置換基を有してもよい複素環基または置換基を有してもよいアラルキル基を示す。ｎは０〜２の整数を示す。）
【００１９】
また本発明は、前記構成単位（１）とともに、下記一般式（２）で表される構成単位（以下「構成単位（２）」という）を含むことを特徴とする。
【００２０】
【化７】
2008184525.tif 000003
【００２１】
（式中、Ｘは置換または無置換の鎖状脂肪族２価基、置換または無置換の環状脂肪族２価基、置換または無置換の芳香族２価基、置換または無置換の複素環２価基、あるいはこれらを結合してなる２価基、あるいはこれらと酸素原子および硫黄原子を含む群の中から選ばれる１つとを結合してなる２価基を示す。）
【００２２】
また本発明は、前記構成単位（１）が、下記一般式（３）で表される構成単位（以下「構成単位（３）」という）であることを特徴とする。
【００２３】
【化８】
2008184525.tif 000004
【００２４】
（式中、Ａｒ１およびＡｒ２は同一または異なって、置換基を有してもよいアリール基または置換基を有してもよい複素環基を示す。２個のＡｒ４は置換基を有してもよいアリーレン基または置換基を有してもよい２価の複素環基を示す。ｎは０〜２の整数を示す。）
【００２５】
また本発明は、前記構成単位（３）が、下記一般式（４）で表される構成単位（以下「構成単位（４）」という）であることを特徴とする。
【００２６】
【化９】
2008184525.tif 000005
【００２７】
（式中、Ａｒ１およびＡｒ２は同一または異なって、置換基を有してもよいアリール基または置換基を有してもよい複素環基を示す。２個のＡｒ４は置換基を有してもよいアリーレン基または置換基を有してもよい２価の複素環基を示す。）
【００２８】
また本発明は、前記構成単位（２）において、Ｘが、一般式（５）で表される二価基であることを特徴とする。
【００２９】
【化１０】
2008184525.tif 000006
【００３０】
（式中、ｌ個のＲ４およびｍ個のＲ５は同一または異なって、水素原子、炭素数１〜４の低級アルキル基、Ｃ１〜Ｃ４の低級アルコキシ基またはハロゲン原子を示す。Ｙは単結合、酸素原子、硫黄原子、置換または無置換の鎖状脂肪族２価基、置換または無置換の環状脂肪族２価基、或いはこれらを２種以上結合してなる価基を示す。ｌおよびｍは同一または異なって１〜４の整数を示す。）
【００３１】
また本発明は、導電性支持体上に、前記芳香族ポリカーボネートを含む感光層を有することを特徴とする電子写真感光体である。
【００３２】
また本発明は、導電性支持体上に、感光層と前記芳香族ポリカーボネートを含む表面保護層とを有することを特徴とする電子写真感光体である。
【００３３】
また本発明は、前記電子写真感光体と、前記電子写真感光体を帯電させる帯電手段と、帯電状態にある前記電子写真感光体を画像情報に応じた光で露光して静電潜像を形成する露光手段と、前記電子写真感光体に形成される静電潜像を現像して可視像化する現像手段と、前記現像手段によって現像された可視像を記録媒体上に転写する転写手段とを含むことを特徴とする画像形成装置である。
【発明の効果】
【００３４】
本発明によれば、構成単位（１）を含有する重合体である芳香族ポリカーボネートが得られる。この芳香族ポリカーボネートは、良好な電荷輸送性能を有するだけでなく、機械的強度、電気的特性および耐久性などに優れ、単層型電子写真感光体における感光層、積層型電子写真感光体における電荷輸送層、単層型および積層型電子写真感光体における表面保護層などのマトリックス樹脂として好適に使用できる。さらに、前記感光層、電荷輸送層などにおいて、本発明である芳香族ポリカーボネートを電荷輸送物質として用い、かつ他の芳香族ポリカーボネートをマトリックス樹脂として用いる場合に、マトリックス樹脂との相溶性が良好であるため、前記感光層、電荷輸送層などにおいて均一な電荷輸送性能が発揮される。
【００３５】
また、本発明である芳香族ポリカーボネートは、電子写真感光体における電荷輸送材料、電荷輸送層および単層型感光層用マトリックス樹脂などとして使用できるだけでなく、センサ材料、有機エレクトロルミネッセンス（ＥＬ）素子、有機フォトリフラクティブ素子などとしても好適に使用できる。
【００３６】
また本発明によれば、構成単位（１）とともに、構成単位（２）を含有する共重合体である芳香族ポリカーボネートが得られる。この芳香族ポリカーボネートは、電荷輸送性能、機械的強度、電気的特性および耐久性などに優れ、単層型電子写真感光体における感光層、積層型電子写真感光体における電荷輸送層、単層型および積層型電子写真感光体における表面保護層などのマトリックス樹脂として好適に使用できる。
【００３７】
また本発明によれば、化学物質としての分解または変質し難いという安定性、入手容易性、製造コストなどを考慮すると、構成単位（１）の中でも、構成単位（３）が好ましく、構成単位（４）がさらに好ましい。
【００３８】
また本発明によれば、Ｘで示される２価基が一般式（５）の２価基である構成単位（２）を用いることによって、得られる芳香族ポリカーボネートの機械的強度、耐久性、耐候性、耐薬品性などがさらに向上する。
【００３９】
また本発明によれば、導電性支持体上に、前記芳香族ポリカーボネートを含む感光層を有する電子写真感光体が提供される。この電子写真感光体は、電荷輸送性能、機械的強度、電気的特性、耐久性（耐摩耗性も含む）などの諸性能を非常に高い水準で併せ持つ。したがって、この電子写真感光体を用いれば、１０万枚またはそれ以上の画像形成を実施しても、膜減り量が非常に少なく、電気的特性が初期の状態とほとんど変わらず、かぶり、黒ポチ、白ポチなどの画像欠陥のない高画質画像を安定的に形成できる。
【００４０】
また本発明によれば、感光層と前記芳香族ポリカーボネートを含む表面保護層とを有する電子写真感光体が提供される。この電子写真感光体は、電荷輸送性能、機械的強度、電気的特性、耐久性（耐摩耗性も含む）などの諸性能を非常に高い水準で併せ持つ。したがって、この電子写真感光体を用いれば、１０万枚またはそれ以上の画像形成を実施しても、膜減り量が非常に少なく、電気的特性が初期の状態とほとんど変わらず、かぶり、黒ポチ、白ポチなどの画像欠陥のない高画質画像を安定的に形成できる。
【００４１】
また本発明によれば、前記電子写真感光体と、前記電子写真感光体を帯電させる帯電手段と、帯電状態にある前記電子写真感光体を画像情報に応じた光で露光して静電潜像を形成する露光手段と、前記電子写真感光体に形成される静電潜像を現像して可視像化する現像手段と、前記現像手段によって現像された可視像を記録媒体上に転写する転写手段とを含む画像形成装置が提供される。この画像形成装置は、かぶり、黒ポチ、白ポチなどの画像欠陥のない高画質画像を安定的に形成できる。
【発明を実施するための最良の形態】
【００４２】
［芳香族ポリカーボネート］
本発明である芳香族ポリカーボネートは、構成単位（１）を含有する重合体である。この芳香族ポリカーボネートは、構成単位（１）を含む単独重合体であってもよいし、構成単位（１）を含む共重合体であってもよいし、構成単位（１）と構成単位（２）とを含む共重合体であってもよい。これらの単独重合体および共重合体の中でも、原料の入手または合成が容易であり、ひいては原料コストが低いという観点、および化合物としての安定性という観点からは、構成単位（１）として構成単位（３）を含むものが好ましく、構成単位（４）を含むものが特に好ましい。また、一般式（２）で表される構成単位の中でも、下記一般式（５）で表される構成単位を含むものが好ましい。
【００４３】
本発明である芳香族ポリカーボネートが構成単位（１）と構成単位（２）とを含む共重合体である場合、構成単位（１）と構成単位（２）との含有比率は特に制限されないけれども、通常は、構成単位（１）：構成単位（２）＝５〜９５：９５〜５（モル比）、好ましくは２０〜６０：４０〜８０（モル比）、さらに好ましくは３０〜４５：７０〜５５（モル比）である。構成単位（１）：構成単位（２）が５〜９５：９５〜５（モル比）の範囲であれば、機械的強度と電機特性との両立という効果をより発揮することができる。
【００４４】
本発明である芳香族ポリカーボネートが、単独重合体および共重合体中に占める比率は、５０重量％以上が好ましく、より好ましくは８０重量％以上である。
【００４５】
本発明である芳香族ポリカーボネートの数平均分子量（Ｍｎ）は、通常５０００〜５０００００、好ましくは１００００〜１０００００、さらに好ましくは１５０００〜６００００である。Ｍｎが５０００より小さい場合、膜強度が弱くなるので好ましくなく、Ｍｎが５０００００を超える場合、製造時に溶媒に対する溶解性が乏しくなるので好ましくない。
【００４６】
また、本発明である芳香族ポリカーボネートの重量平均分子量（Ｍｗ）は、通常５０００〜５０００００、好ましくは１００００〜３０００００、さらに好ましくは２００００〜１５００００である。Ｍｗが５０００より小さい場合、膜強度が弱くなるので好ましくなく、Ｍｗが５０００００を超える場合、製造時に溶媒に対する溶解性が乏しくなるので好ましくない。
【００４７】
ここで、数平均分子量（Ｍｎ）は、ゲルパーミエーションクロマトグラフィー（ＧＰＣ）により測定されたポリスチレン換算数平均分子量であり、重量平均分子量（Ｍｗ）は、ゲルパーミエーションクロマトグラフィー（ＧＰＣ）により測定されたポリスチレン換算重量平均分子量である。
【００４８】
一般式（１）、一般式（３）および一般式（４）において、符号Ａｒ１および符号Ａｒ２で示される、置換基を有してもよいアリール基としては、フェニル、トリル、メトキシフェニル、ナフチル、ビフェニリルなどの、炭素数１〜４のアルキル基および炭素数１〜４のアルコキシ基から選ばれる置換基を有することのあるアリール基が挙げられる。これらの中でも、フェニル、トリル、メトキシフェニル、ナフチルなどが好ましい。
【００４９】
また、置換基を有してもよい複素環基としては、フリル、チエニル、チアゾリル、ベンゾフリル、Ｎ−メチルインドリルなどの、置換基として炭素数１〜４のアルキル基を有することのある複素環基が挙げられる。
【００５０】
一般式（１）において符号Ａｒ３および符号Ａｒ６で示され、かつ一般式（１）、一般式（３）および一般式（４）において符号Ａｒ４で示される、置換基を有してもよいアリーレン基としては、ｐ−フェニレン、ｍ−フェニレン、メチル−ｐ−フェニレン、メトキシ−ｐ−フェニレン、１，４−ナフチレン、ピレニレン、ビフェニレン、フェノキシフェニレン、フェニルチオフェニレンなどの、炭素数１〜４のアルキル基、炭素数１〜４のアルコキシ基、フェノキシ基およびフェニルチオ基から選ばれる置換基を有することのあるアリーレン基が挙げられる。これらの中でも、ｐ−フェニレン、ｍ−フェニレン、メチル−ｐ−フェニレン、メトキシ−ｐ−フェニレン、１，４−ナフチレンなどが好ましく、ｐ−フェニレン、１，４−ナフチレンなどが特に好ましい。
【００５１】
また、置換基を有してもよい２価複素環基としては、１，４−フランジイル、１，４−チオフェンジイル、１，４−チアゾールジイル、２，５−ベンゾフランジイル、２，５−ベンゾチオフェンジイル、Ｎ−メチルインドール−２，５−ジイル、２，５−ベンゾチアゾールジイル、２，５−ベンゾオキサゾールジイル、Ｎ−エチルカルバゾール−３，６−ジイルなどが挙げられる。
【００５２】
Ａｒ３およびＡｒ６の一方がｐ−フェニレンであり、他方が１，４−ナフチレンである場合すなわち構成単位（３）を含有する場合が、原材料を安価に入手できまたは合成が容易であることから、特に好ましく、ｎが０である構成単位（４）を含有する芳香族ポリカーボネートがさらに好ましい。
【００５３】
一般式（１）において、Ａｒ５で示される置換基を有してもよいアリール基としては、フェニル、トリル、メトキシフェニル、ナフチル、ピレニル、ビフェニリル、フェノキシフェニル、ｐ−（フェニルチオ）フェニル、ｐ−スチリルフェニルなどの、炭素数１〜４のアルコキシ基、フェノキシ基、フェニルチオ基およびスチリル基から選ばれる置換基を有することのあるアリール基が挙げられる。これらの中でも、フェニル、メトキシフェニル、ナフチルなどが好ましい。置換基を有してもよい複素環基としては、フリル、チエニル、チアゾリル、ベンゾフリル、ベンゾチオフェニル、Ｎ−メチルインドリル、ベンゾチアゾリル、ベンゾオキサゾリル、Ｎ−エチルカルバゾリルなどの、置換基として炭素数１〜４のアルキル基を有することのある複素環基が挙げられる。置換基を有してもよいアラルキル基としては、ベンジル、ｐ−メトキシベンジル、１−ナフチルメチルなどの、置換基として炭素数１〜４のアルコキシ基を有することのあるアラルキル基が挙げられる。置換基を有してもよいアルキル基としては、メチル、２−チエニルメチル、エチル、トリフルオロメチル、フルオロメチル、イソプロピル、ｔｅｒｔ−ブチルなどの、ハロゲン原子および２−チエニル基から選ばれる置換基を有することのある炭素数１〜４の直鎖状または分岐鎖状アルキル基、シクロヘキシル、シクロペンチルなどのシクロアルキル基などが挙げられる。
【００５４】
一般式（１）において、符号Ｒ１、符号Ｒ２および符号Ｒ３で示される置換基を有してもよいアルキル基としては、メチル、エチル、ｎ−プロピル、イソプロピル、トリフルオロメチル、２−チエニルメチルなどの、ハロゲン原子および２−チエニル基から選ばれる置換基を有することのある炭素数１〜４の直鎖状または分岐鎖状アルキル基が挙げられる。置換基を有してもよいアリール基としては、フェニル、トリル、メトキシフェニル、ナフチルなどの、炭素数１〜４のアルキル基および炭素数１〜４のアルコキシ基から選ばれる置換基を有することのあるアリール基が挙げられる。これらの中でも、フェニル、ナフチルなどが好ましい。置換基を有してもよい複素環基としては、フリル、チエニル、チアゾリルなどが挙げられる。置換基を有してもよいアラルキル基としては、ベンジル、ｐ−メトキシベンジルなどの、炭素数１〜４のアルコキシ基を有することのあるアラルキル基が挙げられる。
【００５５】
一般式（２）において、符号Ｘで示す基としては、置換または無置換の鎖状脂肪族２価基、置換または無置換の環状脂肪族２価基、置換または無置換の芳香族２価基、置換または無置換の複素環２価基、あるいはこれらを結合してなる２価基、あるいはこれらと酸素原子および硫黄原子を含む群の中から選ばれる１つとを結合してなる２価基である。
【００５６】
その中でも、一般式（２）で表される構造単位としては、一般式（５）で示す２価基が好ましい。構成単位（１）とともに、構成単位（２）を含有する共重合体である芳香族ポリカーボネートは、電荷輸送性能、機械的強度、電気的特性および耐久性などに優れ、単層型電子写真感光体における感光層、積層型電子写真感光体における電荷輸送層、単層型および積層型電子写真感光体における表面保護層などのマトリックス樹脂として好適に使用できる。
【００５７】
また、一般式（５）において、ｌ個のＲ４およびｍ個のＲ５は同一または異なって、水素原子、炭素数１〜４の低級アルキル基、Ｃ１〜Ｃ４の低級アルコキシ基またはハロゲン原子である。Ｙは単結合、酸素原子、硫黄原子、置換または無置換の鎖状脂肪族２価基、置換または無置換の環状脂肪族２価基、或いはこれらを２種以上結合してなる価基である。ｌおよびｍは同一または異なって１〜４の整数である。たとえば、符号Ｒ４，Ｒ５としては、水素および３−メチル基などが挙げられ、符号Ｙとしては、ジメチルメタン基、シクロヘキシリデン基などが挙げられる。その中でも、一般式（５）で表される構造単位としては、ビスフェノールＺ骨格が好ましい。Ｘで示される２価基が一般式（５）の２価基である構成単位（２）を用いることによって、得られる芳香族ポリカーボネートの機械的強度、耐久性、耐候性、耐薬品性などがさらに向上する。
【００５８】
［芳香族ポリカーボネートの製造方法］
本発明である芳香族ポリカーボネートのうち、構成単位（１）からなる単独重合体は、たとえば、原料化合物（モノマー）として、電荷輸送能を有する非対称ビスヒドロキシ化合物の１種または２種以上と、カーボネート化合物の１種または２種以上とを用いる以外は、従来のポリカーボネートと同様に製造できる。
【００５９】
また、本発明である芳香族ポリカーボネートのうち、構成単位（１）と構成単位（２）とを含む共重合体は、たとえば、原料化合物（モノマー）として、電荷輸送能を有する非対称ビスヒドロキシ化合物の１種または２種以上と、カーボネート化合物の１種または２種以上と、ジヒドロキシ化合物の１種または２種以上とを用いる以外は、従来のポリカーボネートと同様に製造できる。
【００６０】
（非対称ビスヒドロキシ化合物）
電荷輸送能を有する非対称ビスヒドロキシ化合物としては公知のものを使用できる。たとえば、下記一般式（６）で表される非対称ビスヒドロキシ化合物（以下「非対称ビスヒドロキシ化合物（６）」という）が挙げられる。
【００６１】
非対称ビスヒドロキシ化合物（６）の中でも、下記一般式（７）で表される非対称ビスヒドロキシ化合物（以下「非対称ビスヒドロキシ化合物（７）」という）が好ましく、下記一般式（８）で表される非対称ビスヒドロキシ化合物（以下「非対称ビスヒドロキシ化合物（８）」という）が特に好ましい。
【００６２】
【化１１】
2008184525.tif 000007
【００６３】
（式中、Ａｒ１、Ａｒ２、Ａｒ３、Ａｒ４、Ａｒ５、Ａｒ６、Ｒ１、Ｒ２、Ｒ３およびｎは上記に同じ。）
【００６４】
非対称ビスヒドロキシ化合物（６）は、たとえば、下記反応行程式に示す方法により、下記一般式（１２ａ）で表される非対称ビスヒドロキシのエーテル化合物（以下「エーテル化合物（１２ａ）」という）または下記一般式（１２ｂ）で表される非対称ビスヒドロキシのエーテル化合物（以下「エーテル化合物（１２ｂ）」という）を製造し、さらに符号Ｒ５で示される水酸基の保護基を脱保護することによって製造できる。
【００６５】
［反応行程式］
【００６６】
【化１２】
2008184525.tif 000008
【００６７】
（式中、Ａｒ１、Ａｒ２、Ａｒ３、Ａｒ４、Ａｒ５、Ａｒ６、Ｒ１、Ｒ２、Ｒ３およびｎは上記に同じ。２つのＲ５は同一または異なって、水素原子、置換基を有してもよいアルキル基、置換基を有してもよいアリール基、置換基を有してもよい複素環基または置換基を有してもよいアラルキル基を示す。２つのＲ５は同一または異なって、水素原子、置換基を有してもよいアルキル基、置換基を有してもよいアリール基、置換基を有してもよい複素環基または置換基を有してもよいアラルキル基を示す。）
【００６８】
この反応行程式において、符号Ｒ３および符号Ｒ５で示される置換基を有してもよいアルキル基としては、メチル、エチル、ｎ−プロピル、イソプロピル、トリフルオロメチル、２−チエニルメチルなどの、ハロゲン原子および２−チエニル基から選ばれる置換基を有することのある炭素数１〜４の直鎖状または分岐鎖状アルキル基が挙げられる。置換基を有してもよいアリール基としては、フェニル、トリル、メトキシフェニル、ナフチルなどの、炭素数１〜４のアルキル基および炭素数１〜４のアルコキシ基から選ばれる置換基を有することのあるアリール基が挙げられる。これらの中でも、フェニル、ナフチルなどが好ましい。
【００６９】
符号Ｒ３および符号Ｒ５で示される置換基を有してもよい複素環基としては、フリル、チエニル、チアゾリルなどが挙げられる。置換基を有してもよいアラルキル基としては、ベンジル、ｐ−メトキシベンジルなどの、アルキル部分が炭素数１〜３の直鎖または分岐鎖状アルキレン基でありかつ炭素数１〜４のアルコキシ基を有することのあるアラルキル基が挙げられる。
【００７０】
この反応行程式における各反応は、たとえば、次のようにして実施できる。
一般式（９）で表されるヒドラゾン化合物（以下「ヒドラゾン化合物（９）」という）をビスホルミル化して、一般式（１０）で表されるヒドラゾン−ビスアルデヒド化合物（以下「ヒドラゾン−ビスアルデヒド化合物（１０）」という）を合成することができる。
【００７１】
ヒドラゾン化合物（９）は、たとえば、下記一般式（１３ａ）で表されるケトン化合物（以下「ケトン化合物（１３ａ）」という）と、下記一般式（１３ｂ）で表されるヒドラジン化合物（以下「ヒドラジン化合物（１３ｂ）」という）とを、脱水縮合反応によって製造することができる。
【００７２】
【化１３】
2008184525.tif 000009
【００７３】
（式中、Ａｒ１、Ａｒ２、Ａｒ３およびＡｒ６は上記に同じ。）
【００７４】
この脱水縮合反応は、ケトン化合物（１３ａ）とヒドラジン化合物（１３ｂ）とを酸触媒の存在下、アルコール系溶媒中にて加熱することによってほぼ定量的に進行する。この脱水縮合反応の反応温度および反応時間は、特に制限されず、使用されるケトン化合物およびヒドラジン化合物の種類および量などの各種条件に応じて適宜選択されるけれども、好ましくは、反応温度７０〜８０℃で４〜８時間である。脱水縮合反応に使用されるアルコール系溶媒としては、エタノール、イソプロパノール、ブタノールなどが挙げられる。また、酸触媒としては、たとえば、ｐ−トルエンスルホン酸、カンファースルホン酸、酢酸などが挙げられる。酸触媒の添加量は、特に制限されないけれども、好ましくはケトン化合物（１３ａ）１.０モル当量に対して、０.００１〜０.０１モル当量、より好ましくは０．００２〜０．０４モル当量、さらに好ましくは０．００５〜０．０２モル当量である。この反応によって、ヒドラゾン化合物（９）が得られる。たとえば、Ａｒ３およびＡｒ６のいずれか一方がフェニレン基であり、他方がナフチレン基であり、Ａｒ１およびＡｒ２がフェニル基であるヒドラゾン化合物（９）は、ケトン化合物（１３ａ）としてベンゾフェノンを用い、ヒドラジン化合物（１３ｂ）として１−ナフチル−１−フェニルヒドラジンを用いて製造することができる。
【００７５】
ヒドラゾン化合物（９）のビスホルミル化は、たとえば、ビルスマイヤーのホルミル化反応などの公知のビスホルミル化反応により行なうことができる。ヒドラゾン化合物（９）に対するビルスマイヤーのビスホルミル化反応は、たとえば、以下のようにして行なわれる。
【００７６】
まず、適当な溶媒中に、オキシ塩化リンとＮ，Ｎ−ジメチルホルムアミド（Ｎ，Ｎ−Ｄｉｍｅｔｈｙｌｆｏｒｍａｍｉｄｅ：ＤＭＦ）、Ｎ，Ｎ−ジエチルホルムアミド、Ｎ，Ｎ−ジブチルホルムアミド、Ｎ−メチル−Ｎ−フェニルホルムアミドまたはＮ，Ｎ−ジフェニルホルムアミドとを加え、ビルスマイヤー試薬を調製する。
【００７７】
この反応に使用できる溶媒としては、Ｎ，Ｎ−ジメチルホルムアミドなどの非プロトン性極性溶媒、１，２−ジクロロエタンなどのハロゲン化炭化水素、トルエンなどの芳香族炭化水素類などが挙げられるが、たとえば、上記のＮ，Ｎ−ジメチルホルムアミドを溶媒を兼ねて使用してもよい。
【００７８】
次いで、調製されたビルスマイヤー試薬２．０〜２．３モル当量に対して、ヒドラゾン化合物（９）１.０モル当量を加え、８０〜１２０℃の加熱下で２〜１０時間撹拌して反応させる。反応終了後、アルカリ水溶液で加水分解を行ない、ヒドラゾン−ビスアルデヒド化合物（１０）が高収率で固体として得られる。加水分解に使用されるアルカリ水溶液としては、１〜８規定の水酸化ナトリウムまたは水酸化カリウム水溶液などが挙げられる。
【００７９】
また、上記ビスホルミル化反応の代わりに、たとえば、無水酢酸または塩化アセチルなどを用いて、公知のビスアシル化反応に付し、上記反応と同様の処理に付すことにより、前記反応スキームに記載のビスカルボニル化合物（１０）が得られる。
【００８０】
さらに、ビスカルボニル化合物（１０）をウィッティッヒ−ホルナー（Ｗｉｔｔｉｇ−Ｈｏｒｎｅｒ）反応に供し、ビスカルボニル化合物（１０）とウィッティッヒ（Ｗｉｔｔｉｇ）試薬とを反応させることによって、非対称ビスヒドロキシ化合物（６）の前駆体であるエーテル化合物（１２ａ）またはエーテル化合物（１２ｂ）が得られる。ここで、ウィッティッヒ試薬としては、一般式（１１ａ）で表されるウィッティッヒ試薬（以下「ウィッティッヒ試薬（１１ａ）」という）、または一般式（１１ｂ）で表されるウィッティッヒ試薬（以下「ウィッティッヒ試薬（１１ｂ）」という）が挙げられる。ウィッティッヒ試薬（１１ａ）および（１１ｂ）は、符号Ａｒ４で示される置換基にさらに置換する水酸基が、符号Ｒ５で示される置換基により保護されている。
【００８１】
ビスカルボニル化合物（１０）とウィッティッヒ試薬（１１ａ）とを反応させることにより、エーテル化合物（１２ａ）が得られ、さらに保護Ｒ５基を脱保護することによって、非対称ビスヒドロキシ化合物（６）においてｎ＝０である非対称ビスヒドロキシ化合物（以下、「非対称ビスヒドロキシ化合物（６ａ）」という）が得られる。また、ビスカルボニル化合物（１０）とウィッティッヒ試薬（１１ｂ）とを反応させることにより、エーテル化合物（１２ｂ）が得られ、さらに保護基Ｒ５を脱保護することによって、非対称ビスヒドロキシ化合物（６）においてｎ＝１または２である非対称ビスヒドロキシ化合物（以下、非対称ビスヒドロキシ化合物（６ｂ）という）が得られる。
【００８２】
ビスカルボニル化合物（１０）に対するウィッティッヒ−ホルナー反応は、公知の方法に従って実施できる。たとえば、適当な溶媒中にて、金属アルコキシドなどの塩基性触媒の存在下に、ビスカルボニル化合物（１０）とウィッティッヒ試薬（１１ａ）または（１１ｂ）とを反応させることにより目的物質を得ることができる。
【００８３】
上記の溶媒としては、反応に対して不活性でかつ反応基質および触媒を溶解または分散できるものであれば特に制限なく使用でき、たとえば、トルエン、キシレンなどの芳香族炭化水素類、ジエチルエーテル、テトラヒドロフラン、エチレングリコールジメチルエーテルなどのエーテル類、Ｎ，Ｎ−ジメチルホルムアミドなどのアミド類、ジメチルスルホキシドなどのスルホキシド類などが挙げられ、これらを単独または混合溶媒として用いることができる。また、溶媒の使用量は特に制限されず、反応基質の使用量、反応温度、反応時間などの反応条件に応じて、反応が円滑に進行する量を適宜選択できる。
【００８４】
金属アルコキシド塩基性触媒としては、公知の金属アルコキシド塩基性触媒を使用することができ、たとえば、カリウム−ｔ−ブトキサイド、ナトリウムエトキサイド、ナトリウムメトキサイドなどのアルカリ金属のアルコキサイドを使用できる。金属アルコキサイドは上記のうち１種を単独で、または２種以上を併用して使用できる。
【００８５】
反応基質および触媒の使用量は特に制限されず、反応条件などに応じて適宜選択できるが、反応の円滑な進行などを考慮すると、ビスカルボニル化合物（１０）１当量に対して、ウィッティッヒ試薬（１１ａ）またはウィッティッヒ試薬（１１ｂ）を２.０〜２.３当量程度、および触媒を２.０〜２.５当量程度用いることが好ましい。
【００８６】
この反応は、たとえば、室温下または３０〜６０℃の加熱下に、２〜８時間程度撹拌し、常法に従って処理して、エーテル化合物（１２ａ）またはエーテル化合物（１２ｂ）を得ることができる。
【００８７】
非対称ビスヒドロキシ化合物（６ａ）または非対称ビスヒドロキシ化合物（６ｂ）を得るための、エーテル化合物（１２ａ）またはエーテル化合物（１２ｂ）の脱保護は、公知の方法に従って実施できる。たとえば、エーテル化合物（１２ａ）またはエーテル化合物（１２ｂ）と脱保護剤とを適当な溶媒中で反応させることにより実施できる。ここで、脱保護剤としては、公知の脱保護剤を用いることができ、たとえば、臭化水素、ヨウ化水素などのハロゲン化水素、塩化アルミニウム、臭化アルミニウムなどのハロゲン化アルミニウム、三臭化ホウ素、エタンチオールナトリウム塩などが挙げられる。脱保護剤は、上記の化合物のうち１種を単独で、または２種以上を併用して使用できる。脱保護剤の使用量は特に制限されないが、反応を円滑に進行させること、反応終了後の目的化合物を容易に単離精製できることなどを考慮すると、エーテル化合物（１２ａ）またはエーテル化合物（１２ｂ）１当量に対して、２.０〜３.０当量使用することが好ましく、２.２〜２.６当量使用することがより好ましい。脱保護反応の溶媒としては、反応に不活性でかつ反応基質を安定的に溶解または分散できるものであれば特に制限なく使用できるが、たとえば、ベンゼン、ニトロベンゼンなどの芳香族炭化水素類、クロロベンゼンなどのハロゲン化芳香族炭化水素類、Ｎ,Ｎ−ジメチルホルムアミドなどのホルムアミド類、無水酢酸、塩化メチレンなどが好適に使用される。溶媒は、脱保護剤の種類に応じて適宜選択して使用できる。たとえば、反応溶媒としては、脱保護剤としてハロゲン化水素を用いる場合は無水酢酸が好ましく、ハロゲン化アルミニウムを用いる場合は芳香族炭化水素類またはハロゲン化芳香族炭化水素類などが好ましい。さらに、反応溶媒としては、脱保護剤として三臭化ホウ素を用いる場合は塩化メチレンが好ましく、エタンチオールナトリウム塩を用いる場合はホルムアミド類が好ましい。溶媒の使用量は特に制限されず、反応基質および脱保護剤の種類、使用量、反応温度などの反応条件に応じて適宜選択できる。この脱保護反応は、脱保護剤の活性に応じて、例えば、冷却下または室温から溶媒還流下の種々の反応条件下にて行われ、０.５〜２４時間程度で終了する。反応温度は脱保護反応が円滑に進行する温度を適宜選択すればよい。
【００８８】
このようにして得られる本発明による非対称ビスヒドロキシ化合物（６）は、抽出、クロマトグラフィー、遠心分離、再結晶化、洗浄などの一般的な精製手段により、反応終了後の反応混合物中から容易に単離精製できる。
【００８９】
非対称ビスヒドロキシ化合物（６）の具体例としては、下記表１〜表７に記載のものが挙げられる。
【００９０】
【表１】
2008184525.tif 000010
【００９１】
【表２】
2008184525.tif 000011
【００９２】
【表３】
2008184525.tif 000012
【００９３】
【表４】
2008184525.tif 000013
【００９４】
【表５】
2008184525.tif 000014
【００９５】
【表６】
2008184525.tif 000015
【００９６】
【表７】
2008184525.tif 000016
【００９７】
（カーボネート化合物）
また、本発明である芳香族ポリカーボネートの製造において、非対称ビスヒドロキシ化合物とともに用いられるカーボネート化合物としては、ポリカーボネートの製造に用いられるものをいずれも使用できる。たとえば、ビスフェニルカーボネートなどのビスアリールカーボネート類、ビスクロロホーメートなどのハロゲン化ホーメート類、ホスゲン、トリクロロメチルクロロホーメート（ホスゲンの２量体）、ビス（トリクロロメチル）カーボネート（ホスゲンの３量体）、ホスゲンの多量体などのハロゲン化カーボネート類などが挙げられる。ホスゲンの３量体は、熱的および化学的に安定で、反応制御および取り扱いが容易であるという利点を有する。また、ハロゲン化ホーメート類は下記のジヒドロキシ化合物から誘導できる。
【００９８】
また、本発明である芳香族ポリカーボネートの製造において、非対称ビスヒドロキシ化合物およびカーボネート化合物とともに用いられるジヒドロキシ化合物としては、たとえば、一般式
ＨＯ−Ｘ−ＯＨ                                                  …（14）
（式中Ｘは上記に同じ。）
で表されるジヒドロキシ化合物（以下「ジヒドロキシ化合物（１４）」という）が挙げられる。ジヒドロキシ化合物（１４）を用いることによって得られる構成単位（１）と構成単位（２）とを含む芳香族ポリカーボネートの機械的強度が、構成単位（１）のみを含む芳香族ポリカーボネートの機械的強度よりも一層向上する。
【００９９】
ジヒドロキシ化合物（１４）の具体例としては、４，４'−（１−メチルエチリデン）ビスフェノール、４，４'−（１−メチルエチリデン）ビス（２−メチルフェノール）、４，４'−シクロヘキシリデンビスフェノール、４，４−エチリデンビスフェノール、４，４'−（１，３−ジメチルブチリデン）ビスフェノール、４，４'−（１−メチルエチリデン）ビス（２，６−ジメチルフェノール）、４，４'−（１−フェニルエチリデン）ビスフェノール、４，４'−（２−エチルヘキシリデン）ビスフェノール、５，５'−（１−メチルエチリデン）（１，１'−ビフェニル）−２−オール、１，１'−ビフェニル−４，４'−ジオール、４，４'−メチリデンビスフェノール、４，４'−メチレンンビス［２−（２−プロペニル）フェノール］、４，４'−メチリデンビス（２−メチルフェノール）、４，４'−プロパンジイルビスフェノール、４，４'−（１−メチルプロピリデン）ビスフェノール、４，４'−（２−メチルプロピリデン）ビスフェノール、４，４'−（３−メチルブチリデン）ビスフェノール、４，４'−シクロペンチリデンビスフェノール、４，４'−（フェニルメチリデン）ビスフェノール、４，４'−（１−メチルヘプチリデン）ビスフェノール、４，４'−シクロヘキシリデンビス（３−メチルフェノール）、４，４'−（１−メチルエチリデン）ビス［２−（２−プロペニル）フェノール］、４，４'−（１−メチルエチリデン）ビス［２−（１−メチルエチル）フェノール］、４，４'−（１−メチルオクチリデン）ビスフェノール、４，４'−（１−フェニルエチリデン）ビス（２−メチルフェノール）、４，４'−シクロヘキシリデンビス（２，６−ジメチルフェノール）、４，４'−（１−メチル）ノニリデンビスフェノール、４，４'−デシリデンビスフェノール、４，４'−（１−メチルエチリデン）ビス［２−（１，１−メチルプロピル）フェノール］、４，４'−（１−メチルエチリデン）ビス［２−（１，１−ジメチルエチル）フェノール］、４，４'−（ジフェニルメチリデン）ビスフェノール、４，４'−シクロヘキシリデンビス［２−（１，１−ジメチルエチル）フェノール］、４，４'−（２−メチルプロピリデン）ビス［３−メチル−６−（１，１−ジメチルエチル）フェノール］、４，４'−（１−メチルエチリデン）ビス（２−シクロヘキシルフェノール）、４，４’−メチレン−ビス［２，６−ビス（１，１−ジメチルエチル）フェノール］、４，４'−メチレンビス（２，６−ジ−ｓｅｃ−ブチルフェノール）、５，５'−（１，１−シクロヘキシリデン）ビス−（１，１'−ビフェニル）−２−オール、４，４'−シクロヘキシリデンビス（２−シクロヘキシルフェノール）、２，２'−メチレンビス（４−ノニルフェノール）、４，４'−（１−メチルエチリデン）ビス［２，６−ビス（１，１−ジメチルエチル）フェノール］、５，５'−（１−フェノールエチリデン）（１，１'−ビフェニル）−２−オール、ビス（４−ヒドロキシフェニル）メタノン、４，４'−メチレンビス（２−フルオロフェノール）、４，４'−［２，２，２−トリフルオロ−１−（トリフルオロメチル）エチリデン］ビスフェノール、４，４'−イソプロピリデンビス（２−フルオロフェノール）、４，４'−［（４−フルオロフェニ���）メチレン］ビス（２−フルオロフェノール）、４，４'−（フェニルメチレン）ビス（２−フルオロフェノール）、４，４'−［（４−フルオロフェニル）メチレン］ビスフェノール、４，４'−（１−メチルエチリデン）ビス（２−クロロ−６−メチルフェノール）、４，４'−（１−メチルエチリデン）ビス（２，６−ジクロロフェノール）、４，４'−（１−メチルエチリデン）ビス（２−クロロフェノール）、４，４'−メチレンビス（２，６−ジブロモフェノール）、４，４'−（１−メチルエチリデン）ビス（２，６−ジブロモフェノール）、４，４'−（１−メチルエチリデン）ビス（２−ニトロフェノール）、３，３'−ジメチル−１，１'−ビフェニル−４，４'−ジオール、３，３'５，５'−テトラメチル−１，１'−ビフェニル−４，４'−ジオール、３，３'，５，５'−テトラ−ｔ−ブチル−１，１'−ビフェニル−４，４'−ジオール、３，３'−ジフルオロ−１，１'−ビフェニル−４，４'−ジオール、３，３'，５，５'−テトラフルオロ−１，１'−ビフェニル−４，４'−ジオールなどが挙げられる。ジヒロドキシ化合物（１４）は、２種類以上併用して用いてもよい。特に反応性の観点から、４，４'−（１−メチルエチリデン）ビスフェノール、４，４'−（１−メチルエチリデン）ビス（２−メチルフェノール）、４，４'−シクロヘキシリデンビスフェノールなどが好ましい。
【０１００】
［重合方法］
非対称ビスヒドロキシ化合物とカーボネート化合物との重合方法、および非対称ビスヒドロキシ化合物とカーボネート化合物とジヒドロキシ化合物との重合方法は、たとえば、「プラスチック材料講座  ポリカーボネート樹脂」（松金幹夫、田原省吾、加藤修士著、日刊工業新聞社刊、１９６９年発行）などに記載された公知の方法に従って実施できる。たとえば、カーボネート化合物としてハロゲン化カーボネート類を用いる場合は、界面重合法、溶液重合法などにより芳香族ポリカーボネートを得ることができる。また、カーボネート化合物としてビスアリールカーボネート類を用いる場合には、エステル交換法により芳香族ポリカーボネートを得ることができる。
【０１０１】
（界面重合法）
界面重合法によれば、非対称ビスヒドロキシ化合物を含む水相と、カーボネート化合物およびポリカーボネート生成触媒を含み、さらに必要に応じてジヒドロキシ化合物を含む油相とを混合し、２相間で、これら化合物を重合させることにより、本発明である芳香族ポリカーボネートを製造できる。
【０１０２】
非対称ビスヒドロキシ化合物は、アルカリ性下で水に溶解させることができる。水をアルカリ性化するには、一般的な塩基を使用できる。塩基としては公知のものを使用でき、たとえば、水酸化ナトリウム、水酸化カリウム、水酸化カルシウムなどのアルカリ金属またはアルカリ土類金属の水酸化物、炭酸ナトリウム、炭酸カリウム、炭酸カルシウム、炭酸水素ナトリウムなどのアルカリ金属またはアルカリ土類金属の炭酸塩などが挙げられる。これらの中でも、水酸化ナトリウム、水酸化カリウムなどのアルカリ金属水酸化物が好ましい。塩基は１種を単独で使用でき、または２種以上を併用できる。ここで用いる水は蒸留水、イオン交換水などである。なお、水相には、アルコールのような水性媒体が含まれていてもよい。塩基の使用量は、使用される非対称ビスヒドロキシ化合物の全量が、使用される水に対して安定的に溶解する量とすればよい。
【０１０３】
油相を構成する有機溶媒としてはこの分野で常用されるもの、すなわち水に対する溶解度が重合反応に悪影響を及ぼさない程度に低くかつ生成する芳香族ポリカーボネートを溶解し得るものを使用できる。たとえば、ジクロロメタン、１，２−ジクロロエタン、１，２−ジクロロエチレン、トリクロロエタン、テトラクロロエタン、ジクロロプロパンなどのハロゲン化脂肪族炭化水素類、クロロベンゼン、ジクロロベンゼンなどのハロゲン化芳香族炭化水素類、ハロゲン化脂肪族炭化水素類の２種以上の混合物、ハロゲン化芳香族炭化水素類の２種以上の混合物、ハロゲン化脂肪族炭化水素類の１種または２種以上とハロゲン化芳香族炭化水素類の１種または２種以上との混合物等が挙げられる。これらの中でも、ジクロロメタン、クロロベンゼンなどが好ましい。さらに、前記有機溶媒に、トルエン、キシレン、エチルベンゼンなどの芳香族炭化水素類、ヘキサン、シクロヘキサンなどの脂環式炭化水素類などから選ばれる１種または２種以上を混合してもよい。有機溶媒の使用量は特に制限されないけれども、各モノマーの種類および使用量、有機溶媒の種類、反応温度、反応時間などの反応条件に応じて重合反応が円滑に進行する量を適宜選択すればよい。
【０１０４】
ポリカーボネート生成触媒もこの分野で常用されるものを使用できる。たとえば、３級アミン、４級アンモニウム塩、３級ホスフィン、４級ホスホニウム塩、含窒素複素環化合物およびその塩、イミノエーテルおよびその塩、アミド基含有化合物などが挙げられる。これらの中でも３級アミンが好ましく、炭素数３〜３０の３級アミンがさらに好ましく、トリエチルアミンが特に好ましい。ポリカーボネート生成触媒の反応系への添加時期は、カーボネート化合物を反応系へ添加する前および添加した後のいずれでもよく、添加前後の２度でもよい。非対称ビスヒドロキシ化合物、ジヒドロキシ化合物およびカーボネート化合物の使用割合は特に制限されないけれども、好ましくは、構造単位（１）と構造単位（２）とモル比が前述の範囲内の芳香族ポリカーボネートを得られるように設定することが好ましい。
【０１０５】
界面重合反応では、以下のような手法により分子量を調整できる。たとえば、クロマトグラフィーのような手法により、生成するポリカーボネートの分子量を追跡し、所望の分子量になった時点で反応系に、分子量調節剤としての末端停止剤を添加することで分子量を調整する手法である。末端封止剤もこの分野で常用されるものを使用できる。たとえば、１価の芳香族ヒドロキシ化合物、１価の芳香族ヒドロキシ化合物のハロホーメート誘導体、１価のカルボン酸、１価のカルボン酸のハライド誘導体などが挙げられる。これらの中でも、１価の芳香族ヒドロキシ化合物が好ましく、フェノール、ｐ−ｔｅｒｔ−ブチルフェノール、ｐ−クミルフェノールなどがさらに好ましい。末端停止剤を用いる場合、得られる芳香族ポリカーボネートのＣ末端およびＯ末端には、末端停止剤に由来する１価の置換基が通常結合する。
【０１０６】
界面重合反応では、得られる芳香族ポリカーボネートの機械的特性をさらに向上させるために、分岐化剤を適量添加することもできる。分岐化剤としてもこの分野で常用されるものを使用でき、たとえば、フェノール性水酸基、ハロホーメート基、カルボン酸基、カルボン酸ハライド基、活性なハロゲン原子などから選ばれる同種または異種の反応基を３つ以上有する化合物などが挙げられる。
【０１０７】
界面重合反応では、高速撹拌、乳化剤の添加等によって反応媒体を乳化させて反応を実施することによって、短時間で分子量分布の狭い芳香族ポリカーボネートを得ることも可能である。
【０１０８】
界面重合反応は、たとえば、０〜４０℃の温度下に行われ、数分〜５時間程度で終了する。また、水相のｐＨは、たとえば、塩基の添加等によって、通常１０以上に保つことが好ましい。
【０１０９】
（溶液重合法）
また、溶液重合法によれば、適当な溶媒中にて、脱酸剤の存在下に、非対称ビスヒドロキシ化合物およびカーボネート化合物ならびに必要に応じてジヒドロキシ化合物とからなるモノマーを重合させることにより、芳香族ポリカーボネートを製造できる。さらに具体的には、非対称ビスヒドロキシ化合物および必要に応じてジヒドロキシ化合物を溶媒に溶解し、この溶液に脱酸剤を添加し、さらにビスクロロホーメート、ホスゲン、ホスゲンの２〜３量体、ホスゲンの多量体などのカーボネート化合物を添加し、重合反応を実施することにより芳香族ポリカーボネートが得られる。非対称ビスヒドロキシ化合物、ジヒドロキシ化合物およびカーボネート化合物の使用割合は特に制限されないけれども、好ましくは、構造単位（１）と構造単位（２）とのモル比が前述の範囲内の芳香族ポリカーボネートを得られるように設定することが好ましい。溶媒としてはこの分野で常用され、重合反応に不活性でありかつ３種のモノマーおよび脱酸剤を溶解または分散し得るものを使用できる。たとえば、ジクロロメタン、ジクロロエタン、トリクロロエタン、テトラクロロエタン、トリクロロエチレン、クロロホルムなどのハロゲン化炭化水素類、テトラヒドロフラン、ジオキサンなどの環状エーテル類、ピリジンなどが挙げられる。脱酸剤としてもこの分野で常用されるものを使用できる。たとえば、トリメチルアミン、トリエチルアミン、トリプロピルアミンなどの第３級アミン類、ピリジンなどが挙げられる。さらに、界面重合の場合と同様に、分子量調節剤、分岐化剤などを添加できる。この方法は、通常０〜４０℃の温度下に行われ、数分〜５時間程度で終了する。
【０１１０】
（エステル交換法）
さらに、エステル交換法によれば、たとえば、不活性ガス雰囲気中にて非対称ビスヒドロキシ化合物およびビスアリールカーボネート（カーボネート化合物）ならびに必要に応じてジヒドロキシ化合物を混合し、通常減圧下にかつ１２０〜３５０℃の温度下に反応させることにより、芳香族ポリカーボネートが得られる。減圧度は段階的に変化させ、最終的には１ｍｍＨｇ以下にし、副生するフェノール類を系外に留去させることが好ましい。反応時間は通常１〜４時間程度である。また、必要に応じて、分子量調節剤、酸化防止剤などを添加してもよい。
【０１１１】
また、上記の各重合反応において、重合操作を適宜選択することによって、ランダム共重合体、交互共重合体、ブロック共重合体、ランダム交互共重合体またはランダムブロック共重合体を選択的に製造できる。たとえば、非対称ビスヒドロキシ化合物とジヒドロキシ化合物とを均一に混合した後、ホスゲンなどのカーボネート化合物と縮合反応させると、ランダム共重合体が得られる。重合反応の途中で、反応系に数種の非対称ビスヒドロキシ化合物をさらに添加すると、ランダムブロック共重合体が得られる。ジヒドロキシ化合物から誘導されるビスクロロホーメートと非対称ビスヒドロキシ化合物との縮合反応を行えば、交互共重合体が得られる。逆に非対称ビスヒドロキシ化合物から誘導されるビスクロロホーメートとジヒドロキシ化合物との縮合反応によっても同様に交互共重合体が得られる。２種以上のビスクロロホーメートと非対称ビスヒドロキシ化合物またはジヒドロキシ化合物とを使用する縮合反応によって、ランダム交互共重合体が得られる。
【０１１２】
このようにして得られる本発明である芳香族ポリカーボネートは、抽出、クロマトグラフィー、遠心分離、再結晶化、洗浄などの一般的な精製手段により、重合反応終了後の反応混合物中から容易に単離精製できる。
【０１１３】
本発明である芳香族ポリカーボネートには、必要に応じて、酸化防止剤、光安定剤、熱安定剤、滑剤、可塑剤などの一般的な樹脂添加剤から選ばれる１種または２種以上を添加できる。
【０１１４】
［電子写真感光体］
図１〜図８は、本発明の実施形態である電子写真感光体の要部の構成を模式的に示す断面図である。図１〜４に示す電子写真感光体は、感光層２が１層からなることを特徴とする単層型電子写真感光体である。また、図５〜８に示す電子写真感光体は、感光層２ａが電荷発生層３と電荷輸送層４とからなる機能分離型または積層型電子写真感光体であ
る。
【０１１５】
図１に示す電子写真感光体は、導電性支持体（電子写真感光体用素管）１と、導電性支持体１の表面に形成される感光層２とを含む。
【０１１６】
図２に示す電子写真感光体は、導電性支持体１と、導電性支持体１の表面に形成される感光層２と、感光層２の表面に形成される表面保護層５とを含む。
【０１１７】
図３に示す電子写真感光体は、導電性支持体１と、導電性支持体１の表面に形成される下引層６と、下引層６の表面に形成される感光層２とを含む。
【０１１８】
図４に示す電子写真感光体は、導電性支持体１と、導電性支持体１の表面に形成される下引層６と、下引層６の表面に形成される感光層２と、感光層２の表面に形成される表面保護層５とを含む。
【０１１９】
図５に示す電子写真感光体は、導電性支持体１と、導電性支持体１の表面に形成される電荷発生層３と、電荷発生層３の表面に形成される電荷輸送層４とを含む。
【０１２０】
図６に示す電子写真感光体は、導電性支持体１と、導電性支持体１の表面に形成される電荷発生層３と、電荷発生層３の表面に形成される電荷輸送層４と、電荷輸送層４の表面に形成される表面保護層５とを含む。
【０１２１】
図７に示す電子写真感光体は、導電性支持体１と、導電性支持体１の表面に形成される下引層６と、下引層６の表面に形成される電荷発生層３と、電荷発生層３の表面に形成される電荷輸送層４とを含む。
【０１２２】
図８に示す電子写真感光体は、導電性支持体１と、導電性支持体１の表面に形成される下引層６と、下引層６の表面に形成される電荷発生層３と、電荷発生層３の表面に形成される電荷輸送層４と、電荷輸送層４の表面に形成される表面保護層５とを含む。
【０１２３】
図１〜８に示す電子写真感光体を構成する各層は、具体的には、次の通りである。
（導電性支持体）
導電性支持体１は、たとえば、アルミニウム、アルミニウム合金、銅、亜鉛、ステンレス鋼、チタンなどの金属材料により構成される。また、これらの金属材料に限定されることなく、ポリエチレンテレフタレート、ポリエステル、ポリオキシメチレン、ポリスチレンなどの合成樹脂、硬質紙、ガラスなどからなる基体表面に金属箔をラミネートしたもの、金属材料を蒸着したもの、導電性高分子、酸化スズ、酸化インジウム、炭素粒子、金属粒子などの導電性化合物の層を蒸着もしくは塗布したものなどを用いることもできる。導電性支持体１の表面には、必要に応じて、画質に影響のない範囲内で、陽極酸化皮膜処理、薬品、熱水などによる表面処理、着色処理、表面を粗面化するなどの乱反射処理を施してもよい。乱反射処理は、レーザを露光光源として用いる電子写真プロセスにおいて本発明である電子写真感光体を用いる場合に特に有効である。すなわち、レーザを露光光源として用いる電子写真プロセスでは、レーザ光の波長が揃っているので、入射するレーザ光と電子写真感光体内で反射された光とが干渉を起こし、この干渉による干渉縞が画像上に現れて画像欠陥の発生することがある。導電性支持体の表面に前述のような乱反射処理を施すことによって、この波長の揃ったレーザ光の干渉による画像欠陥を防止できる。
【０１２４】
（感光層）
感光層２は、電荷発生物質と本発明である芳香族ポリカーボネートとを含んで構成される。感光層２において、芳香族ポリカーボネートは、電荷輸送物質およびバインダ樹脂として機能する。感光層２は、必要に応じて、本発明である芳香族ポリカーボネート以外の他の電荷輸送物質、本発明である芳香族ポリカーボネート以外の他のバインダ樹脂、酸化防止剤などを含有してもよい。本発明である芳香族ポリカーボネートは、感光層２中に、５０〜１００重量％の範囲で含まれていることが好ましい。電荷発生物質は、光を吸収することにより電荷を発生させる物質である。電荷発生物質としてはこの分野で常用されるものを使用できる。たとえば、アゾ系顔料（モノアゾ系顔料、ビスアゾ系顔料、トリスアゾ系顔料など）、インジゴ系顔料（インジゴ、チオインジゴなど）、ペリレン系顔料（ペリレンイミド、ペリレン酸無水物など）、多環キノン系顔料（アントラキノン、ピレンキノンなど）、フタロシアニン系顔料（金属フタロシアニン、無金属フタロシアニンなど）、トリフェニルメタン系色素（メチルバイオレット、クリスタルバイオレット、ナイトブルー、ビクトリアブルーなど）、アクリジン系色素（エリスロシン、ローダミンＢ、ローダミン３Ｒ、アクリジンオレンジ、フラペオシンなど）、チアジン系色素（メチレンブルー、メチレングリーンなど）、オキサジン系色素（カプリブルー、メルドラブルーなど）、スクアリリウム色素、ピリリウム塩類、チオピリリウム塩類、チオインジゴ系色素、ビスベンゾイミダゾール系色素、キナクリドン系色素、キノリン系色素、レーキ系色素、アゾレーキ系色素、ジオキサジン系色素、アズレニウム系色素、トリアリルメタン系色素、キサンテン系色素、シアニン系色素などの有機顔料、染料、さらにアモルファスシリコン、アモルファスセレン、テルル、セレン−テルル合金、硫化カドミウム、硫化アンチモン、酸化亜鉛、硫化亜鉛などの無機材料が挙げられる。電荷発生物質は１種を単独でまたは２種以上を組合せて使用する。
【０１２５】
本発明である芳香族ポリカーボネートとしては、前述の構成単位（１）の単独重合体、および構成単位（１）と構成単位（２）を含む共重合体から選ばれる１種または２種以上を使用できる。
【０１２６】
本発明である芳香族ポリカーボネート以外の電荷輸送物質は、たとえば、感光層２の電気特性を更に向上させるために用いられる。電荷輸送物質には、ホール輸送物質および電子輸送物質が包含される。
【０１２７】
ホール輸送物質としてはこの分野で常用されるものを使用でき、たとえば、カルバゾール誘導体、ピレン誘導体、オキサゾール誘導体、オキサジアゾール誘導体、チアゾール誘導体、チアジアゾール誘導体、トリアゾール誘導体、イミダゾール誘導体、イミダゾロン誘導体、イミダゾリジン誘導体、ビスイミダゾリジン誘導体、スチリル化合物、ヒドラゾン化合物、多環芳香族化合物、インドール誘導体、ピラゾリン誘導体、オキサゾロン誘導体、ベンズイミダゾール誘導体、キナゾリン誘導体、ベンゾフラン誘導体、アクリジン誘導体、フェナジン誘導体、アミノスチルベン誘導体、トリアリールアミン誘導体、トリアリールメタン誘導体、フェニレンジアミン誘導体、スチルベン誘導体、エナミン誘導体、ベンジジン誘導体、これらの化合物から誘導される基を主鎖または側鎖に有するポリマー（ポリ−Ｎ−ビニルカルバゾール、ポリ−１−ビニルピレン、エチルカルバゾール−ホルムアルデヒド樹脂、トリフェニルメタンポリマー、ポリ−９−ビニルアントラセンなど）、ポリシランなどが挙げられる。電子輸送物質としてもこの分野で常用されるものを使用でき、たとえば、ベンゾキノン誘導体、テトラシアノエチレン誘導体、テトラシアノキノジメタン誘導体、フルオレノン誘導体、キサントン誘導体、フェナントラキノン誘導体、無水フタール酸誘導体、ジフェノキノン誘導体などの有機化合物、アモルファスシリコン、アモルファスセレン、テルル、セレン−テルル合金、硫化カドミウム、硫化アンチモン、酸化亜鉛、硫化亜鉛などの無機材料が挙げられる。電荷輸送物質は１種を単独でまたは２種以上を組合せて使用できる。
【０１２８】
本発明である芳香族ポリカーボネート以外のバインダ樹脂は、たとえば、感光層２の機械的強度、耐久性などを向上させるために用いられる。このようなバインダ樹脂には、本発明である芳香族ポリカーボネートとの相溶性に優れるものが好ましく用いられる。その具体例としては、ポリメチルメタクリレート、ポリスチレン、ポリ塩化ビニルなどのビニル系樹脂、ポリカーボネート、ポリエステル、ポリエステルカーボネート、ポリスルホン、ポリアリレート、ポリアミド、メタクリル樹脂、アクリル樹脂、ポリエーテル、ポリアクリルアミド、ポリフェニレンオキサイドなどの熱可塑性樹脂、フェノキシ樹脂、エポキシ樹脂、シリコーン樹脂、ポリウレタン、フェノール樹脂などの熱硬化性樹脂、これらの樹脂の部分架橋物などが挙げられる。これらの中でも、ポリスチレン、ポリカーボネート、ポリアリレートおよびポリフェニレンオキサイドは、体積抵抗値が１０１３Ω以上であって電気絶縁性に優れ、また成膜性、電位特性等にも優れるので、バインダ樹脂として好適に使用できる。さらに、ポリカーボネートは特に好適に使用できる。本発明である芳香族ポリカーボネート以外のバインダ樹脂は１種を単独でまたは２種以上を組合せて使用できる。
【０１２９】
酸化防止剤は、電子写真感光体の帯電時に発生するオゾン、ＮＯｘなどの活性物質の付着による表面層の劣化を軽減し、電子写真感光体の繰返し使用時の耐久性を向上させ得る。また、酸化防止剤は、後述する感光層形成用塗工液の安定性を高め、液寿命を延長できる。加えて、この塗工液で製造した電子写真感光体も、不純物が軽減されるので、耐久性を向上できる。
【０１３０】
酸化防止剤としては、たとえば、ヒンダードフェノール誘導体、ヒンダードアミン誘導体などが挙げられる。酸化防止剤の使用量は特に制限されないけれども、好ましくは、電荷輸送物質１００重量部に対して０．１〜１０重量部である。酸化防止剤の使用量が０．１重量部未満では、後述する感光層形成用塗工液の安定性および電子写真感光体の耐久性を向上効果が不充分になるので好ましくない。また、１０重量部を超えると、電子写真感光体の電気特性に悪影響を及ぼすことがあるので好ましくない。
【０１３１】
感光層２は、電荷発生物質および本発明である芳香族ポリカーボネート、必要に応じて本発明である芳香族ポリカーボネート以外の電荷輸送物質、本発明である芳香族ポリカーボネート以外のバインダ樹脂、酸化防止剤などを適用な有機溶媒に溶解および分散の少なくともどちらかをして感光層形成用塗工液を調製し、この塗工液を導電性支持体１または後述する下引層６の表面に塗布し、乾燥して有機溶媒を除去することによって形成できる。
【０１３２】
ここで有機溶媒としては、たとえば、ベンゼン、トルエン、キシレン、メシチレン、テトラリン、ジフェニルメタン、ジメトキシベンゼン、ジクロルベンゼンなどの芳香族炭化水素類、ジクロロメタン、ジクロロエタンなどのハロゲン化炭化水素、テトラヒドロフラン（ＴＨＦ）、ジオキサン、ジベンジルエーテル、ジメトキシメチルエーテルなどのエーテル類、シクロヘキサノン、アセトフェノン、イソホロンなどのケトン類、安息香酸メチル、酢酸エチルなどのエステル類、ジフェニルスルフィドなどの含イオウ化合物、ヘキサフロオロイソプロパノールなどのフッ素系化合物、Ｎ，Ｎ−ジメチルホルムアミドなどの非プロトン性極性化合物、これら化合物の２種以上の混合物、これら化合物の１種または２種以上に更にアルコール類、アセトニトリルまたはメチルエチルケトンを加えた混合物などが挙げられる。
【０１３３】
感光層の膜厚は特に制限されないけれども、好ましくは５〜１００μｍ、さらに好ましくは１０〜５０μｍである。膜厚が５μｍ未満では、電子写真感光体表面の帯電保持能が低下するおそれがあるので好ましくない。膜厚が１００μｍを超えると、電子写真感光体の生産性が低下するおそれがあるので好ましくない。
【０１３４】
（電荷発生層および電荷輸送層）
感光層２ａは、電荷発生層３と電荷輸送層４とを含んで構成される積層体である。
【０１３５】
電荷発生層３は、電荷発生物質およびバインダ樹脂を含有する。
電荷発生物質としては、感光層２に含まれるものと同様の電荷発生物質の１種または２種以上を使用できる。
【０１３６】
バインダ樹脂としては電荷発生層のマトリックス樹脂として常用されるものを使用でき、たとえば、ポリエステル、ポリスチレン、アクリル樹脂、メタクリル樹脂、ポリカーボネート（本発明である芳香族ポリカーボネートを含む）、ポリアリレートなどの熱可塑性樹脂、ポリウレタン、フェノール樹脂、アルキッド樹脂、メラミン樹脂、エポキシ樹脂、シリコーン樹脂、フェノキシ樹脂、ポリビニルブチラール、ポリビニルホルマールなどの熱硬化性樹脂、これらの樹脂に含まれる構成単位のうちの２つ以上を含む共重合体樹脂（塩化ビニル−酢酸ビニル共重合体樹脂、塩化ビニル−酢酸ビニル−無水マレイン酸共重合体樹脂、アクリロニトリル−スチレン共重合体樹脂などの絶縁性樹脂）などが挙げられる。これらの中でも、ポリビニルブチラールが好ましい。バインダ樹脂は１種を単独で使用できまたは２種以上を併用できる。
【０１３７】
電荷発生物質とバインダ樹脂との含有割合は特に制限されないけれども、電荷発生物質とバインダ樹脂との合計量の全量において、電荷発生物質を１０〜９９重量％含有することが好ましい。電荷発生物質の割合が１０重量％未満では、感度が低下するおそれがあるので好ましくない。電荷発生物質の割合が９９重量％を超えると、（１）電荷発生層３の膜強度が低下することがあり、（２）電荷発生物質の分散性が低下して粗大粒子が増大し、露光によって消去されるべき部分以外の表面電荷が減少することがあるので好ましくない。膜強度の低下や表面電荷の減少は、画像欠陥、特に白地にトナーが付着し微小な黒点が形成される黒ポチと呼ばれる画像のかぶりが多く発生する原因の１つとなる。
【０１３８】
電荷発生層３は、前記２種の必須成分のほかに、必要に応じて、ホール輸送材料、電子輸送材料、酸化防止剤、分散安定剤、増感剤などから選ばれる１種または２種以上のそれぞれ適量を含んでもよい。これによって、電位特性が向上するとともに、後述する電荷発生層形成用塗工液の安定性が高まり、電子写真感光体の繰返し使用時の疲労劣化を軽減し、耐久性を向上させ得る。
【０１３９】
電荷発生層３は、たとえば、電荷発生物質、バインダ樹脂および必要に応じて他の添加剤を適当な有機溶媒に溶解または分散して電荷発生層形成用塗工液を調製し、この塗工液を導電性支持体１または後述の下引層６の表面に塗布し、乾燥して有機溶媒を除去することにより形成できる。具体的には、たとえば、バインダ樹脂を有機溶媒に溶解してなる樹脂溶液に電荷発生物質および必要に応じて他の添加剤を溶解または分散させることにより、電荷発生層形成用塗工液が調製される。
【０１４０】
ここで有機溶媒としては、たとえば、テトラクロロプロパン、ジクロロエタンなどのハロゲン化炭化水素類、イソホロン、メチルエチルケトン、アセトフェノン、シクロヘキサノンなどのケトン類、酢酸エチル、安息香酸メチル、酢酸ブチルなどのエステル類、テトラヒドロフラン（ＴＨＦ）、ジオキサン、ジベンジルエーテル、１，２−ジメトキシエタン、ジオキサンなどのエーテル類、ベンゼン、トルエン、キシレン、メシチレン、テトラリン、ジフェニルメタン、ジメトキシベンゼン、ジクロルベンゼンなどの芳香族炭化水素類類、ジフェニルスルフィドなどの含イオウ溶剤、ヘキサフロオロイソプロパノールなどのフッ素系溶剤、Ｎ，Ｎ−ジメチルホルムアミドまたはＮ，Ｎ−ジメチルアセトアミドなどの非プロトン性極性溶剤などが挙げられる。また、これらの溶剤を２種以上混合した混合溶剤を用いることもできる。
【０１４１】
電荷発生物質などを樹脂溶液に溶解または分散させるに先立ち、電荷発生物質およびその他の添加剤を予備粉砕してもよい。予備粉砕は、たとえば、ボールミル、サンドミル、アトライタ、振動ミル、超音波分散機などの一般的な粉砕機を用いて実施される。
【０１４２】
電荷発生物質などの樹脂溶液への溶解または分散は、たとえば、ペイントシェーカ、ボールミル、サンドミルなどの一般的な分散機を用いて実施される。このとき、樹脂溶液、電荷発生物質などを収容する容器および分散機を構成する部材から、摩耗などによって不純物が発生し、塗工液中に混入しないように、分散条件を適宜選択するのが好ましい。
【０１４３】
電荷発生層形成用塗工液の塗布方法としては、ロール塗布、スプレー塗布、ブレード塗布、リング塗布、浸漬塗布などが挙げられる。
【０１４４】
電荷発生層３の膜厚は特に制限されないけれども、好ましくは０．０５〜５μｍ以下、更に好ましくは０．１〜１μｍである。電荷発生層の膜厚が０．０５μｍ未満では、光吸収の効率が低下し、感度が低下することがあるので好ましくない。電荷発生層の膜厚が５μｍを超えると、電荷発生層内部での電荷移動が電子写真感光体表面の電荷を消去する過程の律速段階となり、感度が低下することがあるので好ましくない。
【０１４５】
電荷輸送層４は、電荷発生物質で発生した電荷を受入れ、そして輸送する能力を有する本発明である芳香族ポリカーボネートにより構成できる。さらに、電荷輸送層４は、本発明である芳香族ポリカーボネート以外の電荷輸送物質、本発明である芳香族ポリカーボネート以外のバインダ樹脂、酸化防止剤などを含むことができる。電荷輸送層４は、本発明である芳香族ポリカーボネート以外の電荷輸送物質および本発明である芳香族ポリカーボネート以外のバインダ樹脂を必須成分として含有し、さらに必要に応じて酸化防止剤などの添加剤を含む構成を採ることもできる。本発明である芳香族ポリカーボネートは電荷輸送層４中に、５０〜７５重量％の範囲で含まれていることが好ましい。
【０１４６】
本発明である芳香族ポリカーボネートとしては、構成単位（１）からなる単独重合体および構成単位（１）と構成単位（２）とを含む共重合体から選ばれる１種または２種以上を使用できる。
【０１４７】
また、本発明である芳香族ポリカーボネート以外の電荷輸送物質、本発明である芳香族ポリカーボネート以外のバインダ樹脂および酸化防止剤としては、感光層２において用いられるものと同様のものを同様の使用量でそれぞれ使用できる。
【０１４８】
電荷輸送層４は、たとえば、適当な有機溶媒に本発明である芳香族ポリカーボネート、必要に応じて本発明である芳香族ポリカーボネート以外の電荷輸送物質、本発明である芳香族ポリカーボネート以外のバインダ樹脂、酸化防止剤などを溶解または分散させて電荷輸送層形成用塗工液を調製し、この電荷輸送層形成用塗工液を電荷発生層３の表面に塗布し、乾燥により有機溶媒を除去することにより形成できる。
【０１４９】
ここで用いられる有機溶媒としては、感光層２の形成に用いられる有機溶媒と同様のものを使用できる。電荷輸送層形成用塗工液の電荷発生層３表面への塗布方法としては特に制限はなく、たとえば、浸漬塗布、ロール塗布、インクジェット塗布などが挙げられる。また、乾燥は、塗工液中に含まれる有機溶媒を除去し、かつ均一な表面を有する電荷輸送層４を形成できる温度を適宜選択して実施すればよい。
【０１５０】
電荷輸送層４の膜厚は特に制限されないけれども、好ましくは５〜５０μｍ、さらに好ましくは１０〜４０μｍである。電荷輸送層の膜厚が５μｍ未満では、電子写真感光体表面の帯電保持能が低下するおそれがあるので好ましくない。電荷輸送層の膜厚が５０μｍを超えると、電子写真感光体の解像度が低下するおそれがあるので好ましくない。
【０１５１】
（表面保護層）
表面保護層５は、たとえば、感光層２，２ａの耐久性を向上させる機能を有する。表面保護層５は、たとえば、バインダ樹脂（本発明である芳香族ポリカーボネートを含む）を適当な有機溶媒に溶解した樹脂溶液を感光層２，２ａ表面に塗布し、乾燥により有機溶媒除去することにより形成できる。ここで用いられるバインダ樹脂および有機溶媒としては、電荷輸送層４において用いられるのと同様のものを同量で使用できる。本発明である芳香族ポリカーボネートは、表面保護層５中に、７０〜９０重量％の範囲で含まれていることが好ましい。
【０１５２】
表面保護層５の膜厚は特に制限されないけれども、好ましくは０．５〜１０μｍ以下、更に好ましくは１〜５μｍである。表面保護層５の膜厚が０．５μｍ未満では、電子写真感光体表面の耐擦過性が劣り、耐久性が不充分になることがあるので好ましくない。１０μｍを超えると、電子写真感光体の解像度が低下することがあるので好ましくない。
【０１５３】
（下引層）
下引層６は、導電性支持体１から感光層２，２ａへの電荷の注入を防止する機能を有する。その結果、感光層２，２ａの帯電性の低下を抑制でき、露光によって消去されるべき部分以外の表面電荷の減少が抑制でき、かぶりなどの画像欠陥の発生を防止できる。特に、反転現像プロセスによる画像形成の際に、白地部分にトナーからなる微小な黒点が形成される黒ポチと呼ばれる画像かぶりが発生することを防止できる。また、下引層６を導電性支持体１表面に被覆することにより、導電性支持体１表面の欠陥である凹凸の度合を軽減して表面を平坦化できる。そのため、下引層６上の感光層２，２ａの成膜性を高めることができるので、導電性支持体１と感光層２，２ａとの密着性を向上できる。
【０１５４】
下引層６は、たとえば、樹脂材料を適当な溶媒に溶解させた下引層形成用塗工液を調製し、この塗工液を導電性支持体１の表面に塗布し、加熱により該塗工液中の溶媒を除去することによって形成できる。樹脂層を構成する樹脂材料としては、ポリエチレン、ポリプロピレン、ポリスチレン、アクリル樹脂、塩化ビニル樹脂、酢酸ビニル樹脂、ポリエステル、ポリカーボネート、ポリエステルカーボネート、ポリスルホン、ポリビニルブチラール、ポリアミド、ポリアリレートなどの熱可塑性樹脂、ポリウレタン、エポキシ樹脂、メラミン樹脂、フェノキシ樹脂、シリコーン樹脂などの熱硬化性樹脂、これらの熱可塑性樹脂または熱硬化性樹脂に含まれる構成単位のうちの２つ以上を含む共重合体樹脂、カゼイン、ゼラチン、ポリビニルアルコール、エチルセルロースなどの天然高分子材料などが挙げられる。樹脂材料を溶解または分散させる溶媒としては、たとえば、水、メタノール、エタノール、ブタノールなどのアルコール類、メチルカルビトール、ブチルカルビトールなどのグライム類などが、これらの溶媒を２種以上混合した混合溶媒などが挙げられる。
【０１５５】
さらに、下引層形成用塗工液には、金属酸化物粒子を添加してもよい。金属酸化物粒子の添加により下引層６の体積抵抗値を容易に調節でき、導電性支持体１から感光層２，２ａへの電荷注入を更に抑制でき、各種環境下において電子写真感光体の電気特性を維持できる。金属酸化物粒子としては、たとえば、酸化チタン、酸化アルミニウム、水酸化アルミニウム、酸化スズなどの粒子が挙げられる。金属酸化物粒子を下引層形成用塗工液中に分散させる装置としては、ボールミル、サンドミル、アトライタ、振動ミル、超音波分散機などの一般的な粒子分散装置が挙げられる。
【０１５６】
樹脂材料と金属酸化物粒子とを含む下引層形成用塗工液における、樹脂材料と金属酸化物粒子との合計含有量をＣ、溶剤の含有量をＤとするとき、両者の比率（Ｃ／Ｄ）は、好ましくは１／９９〜４０／６０（＝０．０１〜０．６７、重量比）であり、さらに好ましくは２／９８〜３０／７０（＝０．０２〜０．４３、重量比）である。また、樹脂材料含有量（Ｅ）と金属酸化物粒子含有量（Ｆ）との比率（Ｅ／Ｆ）は、好ましくは１／９９〜９０／１０（＝０．０１〜９．０、重量比）であり、さらに好ましくは５／９５〜７０／３０（＝０．０５〜２．３３、重量比）である。
【０１５７】
下引層６の膜厚は特に制限されないけれども、好ましくは０．０１〜２０μｍ、さらに好ましくは０．１〜１０μｍである。膜厚が０．０１μｍ未満では、下引層６として実質的に機能しなくなり、導電性支持体１の欠陥を被覆して均一な表面が得られず、また導電性支持体１から感光層２，２ａに対する電荷の注入を防止できなくなることがある。その結果、感光層２，２ａの帯電性の低下が生じることがあるので好ましくない。膜厚が２０μｍを超えると、下引層６の均一な形成が難しく、また電子写真感光体の感度も低下することがあるので好ましくない。導電性支持体１の表面にアルマイトを含む層（アルマイト層）を形成し、該層を下引層６とすることができる。
【０１５８】
［画像形成装置］
図９は、本発明の実施形態である画像形成装置２０の構成を簡略化して示す側面配置図である。画像形成装置２０は、前述した図１〜８に示すいずれかの構成を有する本発明である電子写真感光体２１を備えている。図９を参照して、本発明の実施形態である画像形成装置２０を説明する。なお、本発明である画像形成装置は、以下の記載内容に限定されるものではない。
【０１５９】
画像形成装置２０は、不図示の装置本体に回転自在に支持される電子写真感光体２１と、帯電器２４と、露光手段２８と、現像器２５と、転写器２６と、クリーナ２７と、定着器３１とを含んで構成される。
【０１６０】
電子写真感光体２１は、不図示の駆動手段によって回転軸線２２まわりに矢符２３方向に回転駆動される。駆動手段は、例えば電動機と減速歯車とを含んで構成されている。駆動手段は、その駆動力を電子写真感光体２１の芯体を構成する導電性支持体に伝えることによって、電子写真感光体２１を所定の周速度で回転駆動させる。帯電器２４、露光手段２８、現像器２５、転写器２６、クリーナ２７は、電子写真感光体２１の外周面に沿って、矢符２３で示される電子写真感光体２１の回転方向上流側から下流側に向ってこの順序で設けられる。
【０１６１】
帯電器２４は、電子写真感光体２１の外周面を所定の電位に帯電させる帯電手段である。図９では、帯電器２４は、接触式の帯電ローラ２４ａと、帯電ローラ２４ａに電圧を印加するバイアス電源２４ｂとによって実現される。帯電手段としてはチャージャーワイヤも使用できる。特に、前者の帯電ローラの場合、感光体表面に高い耐摩耗性が要求されるため、表面保護層が形成された電子写真感光体は耐久性向上により大きな効果を発揮する。
【０１６２】
露光手段２８は、たとえば半導体レーザを光源として備えている。露光手段２８により、光源から出力されるレーザビームのような光２８ａを、電子写真感光体２１の帯電器２４と現像器２５との間に照射できる。この結果、帯電された電子写真感光体２１の外周面に対して画像情報に応じた露光を施すことができる。光２８ａは、通常、主走査方向である電子写真感光体２１の回転軸線２２の延びる方向に繰返し走査され、これに伴って電子写真感光体２１の表面に静電潜像が順次形成できる。
【０１６３】
現像器２５は、露光によって電子写真感光体２１の表面に形成される静電潜像を、現像剤によって現像する現像手段である。現像器２５は、電子写真感光体２１を臨んで設けられ、電子写真感光体２１の外周面にトナーを供給する現像ローラ２５ａと、ケーシング２５ｂとを備える。ケーシング２５ｂは、現像ローラ２５ａを電子写真感光体２１の回転軸線２２と平行な回転軸線まわりに回転可能に支持すると共に、その内部空間にトナーを含む現像剤を収容している。
【０１６４】
転写器２６は、現像によって電子写真感光体２１の外周面に形成される可視像であるトナー画像を、図示しない搬送手段によって矢符２９方向から電子写真感光体２１と転写器２６との間に供給される記録媒体である転写紙３０上に転写させる転写手段である。転写器２６は、例えば、帯電手段を備え、転写紙３０にトナーと逆極性の電荷を与えることによってトナー画像を転写紙３０上に転写させる非接触式の転写手段である。
【０１６５】
クリーナ２７は、転写器２６による転写動作後に電子写真感光体２１の外周面に残留するトナーを除去し回収する清掃手段である。クリーナ２７は、電子写真感光体２１の外周面に残留するトナーを剥離させるクリーニングブレード２７ａと、クリーニングブレード２７ａによって剥離されたトナーを収容する回収用ケーシング２７ｂとを備える。また、このクリーナ２７は、図示しない除電ランプと共に設けられてもよい。
【０１６６】
また、画像形成装置２０には、電子写真感光体２１と転写器２６との間を通過した転写紙３０が搬送される下流側に、転写された画像を定着させる定着手段である定着器３１を設けてもよい。定着器３１は、図示しない加熱手段を有する加熱ローラ３１ａと、加熱ローラ３１ａに対向して設けられ、加熱ローラ３１ａに押圧されて当接部を形成する加圧ローラ３１ｂとを備える。
【０１６７】
この画像形成装置２０による画像形成動作は、次のようにして行われる。まず、電子写真感光体２１が、駆動手段によって矢符２３方向に回転駆動されると、露光手段２８による光２８ａの結像点よりも電子写真感光体２１の回転方向上流側に設けられる帯電器２４によって、電子写真感光体２１の表面が正または負の所定電位に均一に帯電される。
【０１６８】
次いで、露光手段２８から、電子写真感光体２１の表面に対して画像情報に応じた光２８ａが照射される。電子写真感光体２１は、この露光によって、光２８ａが照射された部分の表面電荷が除去され、光２８ａが照射された部分の表面電位と光２８ａが照射されなかった部分の表面電位とに差異が生じ、静電潜像が形成される。
【０１６９】
露光手段２８による光２８ａの結像点よりも電子写真感光体２１の回転方向下流側に設けられる現像器２５から、静電潜像の形成された電子写真感光体２１の表面にトナーが供給されて静電潜像が現像され、トナー画像が形成される。
【０１７０】
電子写真感光体２１に対する露光と同期して、電子写真感光体２１と転写器２６との間に、転写紙３０が供給される。転写器２６によって、供給された転写紙３０にトナーと逆極性の電荷が与えられ、電子写真感光体２１の表面に形成されたトナー画像が、転写紙３０上に転写される。
【０１７１】
トナー画像の転写された転写紙３０は、搬送手段によって定着器３１に搬送され、定着器３１の加熱ローラ３１ａと加圧ローラ３１ｂとの当接部を通過する際に加熱および加圧され、トナー画像が転写紙３０に定着されて堅牢な画像となる。このようにして画像が形成された転写紙３０は、搬送手段によって画像形成装置２０の外部へ排紙される。
【０１７２】
一方、転写器２６によるトナー画像の転写後も電子写真感光体２１の表面上に残留するトナーは、クリーナ２７によって電子写真感光体２１の表面から剥離されて回収される。このようにしてトナーが除去された電子写真感光体２１の表面の電荷は、除電ランプからの光によって除去され、電子写真感光体２１の表面上の静電潜像が消失する。その後、電子写真感光体２１は更に回転駆動され、再度帯電から始まる一連の動作が繰返されて連続的に画像が形成される。
【０１７３】
本発明である画像形成装置は、適度な導電性を有して耐久性に優れる電子写真感光体を備えるので、各種の環境下において高品質の画像を形成することができる。
【実施例】
【０１７４】
以下、製造例、実施例および比較例を挙げ、本発明をさらに詳細に説明するが、本発明は以下の記載内容に限定されるものではない。以下において、「部」は「重量部」を意味する。
【０１７５】
［製造例１］
（例示化合物Ｎｏ．１の製造）
以下に、ケトン化合物（１３ａ）としてベンゾフェノン（１３ａａ）を用い、ヒドラジン化合物（１３ｂ）として１−フェニル−１−ナフチルヒドラジン（１３ｂｂ）を用いて脱水縮合反応に付し、ヒドラゾン化合物（９ａａ）を経る例示化合物Ｎｏ．１の合成スキームを示す。
【０１７６】
【化１４】
2008184525.tif 000017
【０１７７】
＜ヒドラゾン化合物（９ａａ）の製造＞
エタノール１００ｍＬ中に、ベンゾフェノン（１３ａａ）１８.２ｇ（１.０モル当量）、１−ナフチル−１−フェニルヒドラジン（１３ｂｂ）２４.６ｇ（１.０５モル当量）および触媒として酢酸０.０６ｍＬ（０.０１モル当量）を加え、８０℃に加熱しながら６時間撹拌して反応させた。反応溶液を放冷した後、これにヘキサン１００ｍＬを加え、析出した結晶をろ取して減圧乾燥し、ヒドラゾン化合物（９ａａ）３５.８ｇを黄色結晶として得た（収率９０.０％）。
【０１７８】
＜ヒドラゾン−アルデヒド化合物（１０ａａ）の製造＞
次いで、無水Ｎ，Ｎ−ジメチルホルムアミド（ＤＭＦ）１００ｍＬ中に、氷冷下、オキシ塩化リン１６.８６ｇ（２.２モル当量）を徐々に加え、約３０分間撹拌し、ビルスマイヤー試薬を調製した。この溶液中に、氷冷下、上記で得られたヒドラゾン化合物（９ａａ）１９.９２ｇ（１.０モル当量）を徐々に加えた。その後、徐々に加熱して反応溶液の温度を８０℃まで昇温させ、８０〜９０℃を保つように加熱しながら６時間撹拌して反応させた。反応終了後、この反応溶液を放冷し、冷却した４規定（４Ｎ）の水酸化ナトリウム水溶液８００ｍＬ中に徐々に加え、沈殿を生じさせた。生じた沈殿をろ取して充分に水洗した後、エタノールと酢酸エチルとの混合溶剤で再結晶を行うことによって、黄色粉末状化合物１８.４ｇを得た。
【０１７９】
得られた黄色粉末状化合物を液体クロマトグラフィー−質量分析法（Ｌｉｑｕｉｄ  Ｃｈｒｏｍａｔｏｇｒａｐｈｙ−Ｍａｓｓ  Ｓｐｅｃｔｒｏｍｅｔｒｙ：ＬＣ−ＭＳ）で分析した結果、ヒドラゾン−ビスアルデヒド化合物（１０ａａ）（分子量の理論値：４５４.１７）にプロトンが付加した分子イオン［Ｍ＋Ｈ］＋に相当するピークが４５５.６に観測された。このことから、得られた化合物が構造式（１０ａａ）で表されるヒドラゾン−ビスアルデヒド化合部であることが確認された（収率：８１％）。また、ＬＣ−ＭＳの分析結果から、得られたヒドラゾン−アルデヒド化合物（１０ａａ）の純度は９９.０％であった。
【０１８０】
＜非対称ビスアルコキシヒドラゾン化合物（１２ａａ）の製造＞
ヒドラゾン−ビスアルデヒド化合物（１０ａａ）７.２６ｇ（１.０当量）およびジエチル−ｐ−メトキシベンジルホスホネート（１１ａａ）１４.５７１ｇ（２.４当量）を、無水ＤＭＦ８０ｍｌに溶解し、この溶液中に、撹拌下、カリウム−ｔ−ブトキサイド５.６ｇ（２.５当量）を０℃で徐々に加えた。その後室温で１時間放置し、さらに５０℃まで加熱し、５０℃を保つように加熱しながら５時間撹拌した。反応混合物を放冷した後、過剰のメタノール中に注いだ。析出物を回収し、トルエンに溶解させてトルエン溶液とした。このトルエン溶液を分液ロートに移し、水洗した後、分離した有機層を硫酸マグネシウムで乾燥した。乾燥後、固形物を除去し、有機層を減圧濃縮し、シリカゲルカラムクロマトグラフィーを行うことによって、黄色結晶９.０ｇを得た。
【０１８１】
得られた黄色結晶をＬＣ−ＭＳで分析した結果、化学構造式（１２ａａ）で表される化合物（分子量の理論値：６６２．８３）にプロトンが付加した分子イオン［Ｍ＋Ｈ］＋に相当するピークが６６３.９１に観測された。このことから、該結晶が、例示化合物Ｎｏ．１の前駆体である非対称ビスアルコキシヒドラゾン化合物（１２ａａ）であることが判った（収率：８５％）。また、ＬＣ−ＭＳ測定時のＨＰＬＣの分析結果から、得られた化合物の純度は９７.７％であった。
【０１８２】
＜非対称ビスヒドロキシ化合物（６ａａ）（例示化合物Ｎｏ．１）の合成＞
非対称ビスアルコキシヒドラゾン化合物（１２ａａ）６.５８ｇ（１.０当量）およびエタンチオールナトリウム塩６.３９ｇ（７.０当量）をＮ，Ｎ−ジメチルホルムアミド１３０ｍｌに懸濁させ、窒素ガス気流下、撹拌しながら徐々に加熱すると、１３０℃で発泡が始まった。発泡がおさまった後、さらに温度を上げて、４時間加熱環流した。反応混合物を室温まで放冷して、氷水６００ｍｌ中に注ぎ込み、撹拌下に濃塩酸３.２ｍｌを加えて中和した。これを酢酸エチル４００ｍｌで抽出し、抽出液を水洗し、無水硫酸マグネシウムで乾燥し、濾過した後、溶媒を減圧留去して粗結晶６.７１ｇを得た。これを、エタノールと酢酸エチルとの混合溶剤（エタノール：酢酸エチル＝８：２〜７：３）で再結晶を行って、黄色粉末状化合物５.５５ｇを得た。
【０１８３】
この黄色粉末状化合物の差動熱伝導度法による炭素（Ｃ）、水素（Ｈ）、窒素（Ｎ）および酸素（Ｏ）同時定量法による元素分析値は以下のとおりであった。
【０１８４】
（例示化合物Ｎｏ．１の元素分析値）
理論値  Ｃ：８５．１５％、Ｈ：５．４０％、Ｎ：４．４１％、Ｏ :５．０４％
実測値  Ｃ：８５．００％、Ｈ：５．３１％、Ｎ：４．３８％、Ｏ :５．０２％
【０１８５】
また、得られた黄色粉末状化合物をＬＣ−ＭＳで分析した結果、目的とする化学構造式（６ａａ）で表される化合物（分子量の計算値：６３４.７８）にプロトンが付加した分子イオン［Ｍ＋Ｈ］＋に相当するピークが６３５.８９に観測された。
【０１８６】
元素分析およびＬＣ−ＭＳの分析結果から、得られた黄色粉末状化合物が、例示化合物Ｎｏ．１の非対称ビスヒドロキシヒドラゾン化合物（６ａａ）であることが判った（収率：８８％）。また、ＬＣ−ＭＳ測定時のＨＰＬＣの分析結果から、得られた化合物（６ａａ）の純度は９９.０％であった。
【０１８７】
［製造例２］
（例示化合物Ｎｏ．６の製造）
製造例１におけるケトン化合物（１３ａａ）、ヒドラジン化合物（１３ｂｂ）およびウィッティッヒ試薬（１１ａａ）に替えて、以下の表２に示す各原料化合物を用いる以外は、製造例１と全く同様の操作を行ない、例示化合物Ｎｏ．６製造した。表８には、例示化合物Ｎｏ．１の原料化合物もあわせて示す。
【０１８８】
【表８】
2008184525.tif 000018
【０１８９】
［製造例３］
（例示化合物Ｎｏ．１０の製造）
製造例１におけるケトン化合物（１３ａａ）、ヒドラジン化合物（１３ｂｂ）およびウィッティッヒ試薬（１１ａａ）に替えて、上記表２に示す各原料化合物を用いる以外は、製造例１と全く同様の操作を行ない、例示化合物Ｎｏ．１０製造した。
【０１９０】
製造例１〜３で得られた非対称ビスヒドロキシ化合物の構造と元素分析の結果およびＬＣ−ＭＳの結果は、表９に示す。
【０１９１】
【表９】
2008184525.tif 000019
【０１９２】
［製造例４］
（比較用対称ビスヒドロキシエナミン化合物の合成）
製造例１におけるヒドラジン化合物に替えて、アミン化合物としてジフェニルアミンとジフェニルアセトアルデヒドより合成されるエナミン化合物１６．９ｇ（１．０当量）を用いる以外は製造例１と同様にして、特開２００４−２６９３７７号公報の実施例１に記載の例示化合物（ＥＡ−１４）である下記化学構造式（１５）で表される対称ビスヒドロキシエナミン化合物（以下、「対称ビスヒドロキシエナミン化合物（１５）」という）４．２１ｇを得た。
【０１９３】
【化１５】
2008184525.tif 000020
【０１９４】
得られた対称ビスヒドロキシエナミン化合物（１５）の元素分析値は以下のとおりであった。
【０１９５】
＜対称ビスヒドロキシエナミン化合物（１５）の元素分析値＞
計算値  Ｃ：８６．４２％、Ｈ：５．７０％、Ｎ：２．４０％
実測値  Ｃ：８５．９７％、Ｈ：５．３８％、Ｎ：２．２７％
【０１９６】
また、得られた対称ビスヒドロキシエナミン化合物（１５）をＬＣ−ＭＳで分析した結果、目的とする化学構造式（１５）で表される化合物（分子量の理論値：５８３．７３）にプロトンが付加した分子イオン［Ｍ＋Ｈ］＋に相当するピークが５８４．９に観測された。
【０１９７】
元素分析およびＬＣ−ＭＳの分析結果から、得られた化合物が、特開２００４−２６９３７７号公報に記載の例示化合物（ＥＡ−１４）の対称ビスヒドロキシエナミン化合物であることが確認された（収率：８３％）。また、ＬＣ−ＭＳ測定時のＨＰＬＣの分析結果から、得られた化合物（１５）の純度は９８．３％であった。
【０１９８】
［製造例５］
芳香族ポリカーボネート（Ｐ−１）の合成
水酸化ナトリウム１．６２ｇおよびナトリウムハイドロサルファイト０．０７５ｇを水６０ｍｌに溶解させた水溶液の中に、製造例１で得られた非対称ビスヒドロキシ化合物（６ａ）（例示化合物Ｎｏ．１）３．１７ｇ（５．０ミリモル）、４，４’−（１−メチルエチリデン）ビスフェノール１．４８ｇ（６．５ミリモル）および４−ｔｅｒｔ−ブチルフェノール０．０３０ｇを加え、アルゴンガス気流下で撹拌した。この混合液に、氷冷下および激しい撹拌下にトリホスゲン２．１１ｇのジクロロメタン４０ｍｌ溶液を徐々に滴下し、エマルジョンを形成しながら反応を行った。滴下終了後、反応溶液を室温まで戻し、水酸化ナトリウム０．２５ｇを加え、さらに、トリエチルアミンを０．４５ｍｌ加えた。その後液温を２５〜３０℃の範囲に保持しながら３時間反応させた。反応終了後ジクロロメタン２００ｍｌを加えて有機層を抽出した。この有機層を３％水酸化ナトリウム水溶液、２％塩酸水溶液およびイオン交換水により順次洗浄した後、メタノール中に再沈させ、表１０に示す構成単位（１）（一般式（１）に対応する）および構成単位（２）（一般式（２）に対応する）からなる芳香族ポリカーボネート（Ｐ−１）３．８２ｇを得た。
【０１９９】
この芳香族ポリカーボネートの分子量をゲルパーミエーションクロマトグラフィーにより測定したところ、数平均分子量２８５５０、重量平均分子量７３９００（いずれもポリスチレン換算）であった。また、このものの赤外吸収スペクトルには１７７５ｃｍ−１にカーボネートのＣ＝Ｏ伸縮振動に基づく吸収が認められた。また、１Ｈ−ＮＭＲの測定によるシグナルの面積比より、表１０に示す例示化合物Ｎｏ．１由来の構成単位（１）と４，４’−（１−メチルエチリデン）ビスフェノール由来の構成単位（２）とが０．３４／０．６６（モル比）の比率にて重合していることがわかった。
【０２００】
［製造例６］
芳香族ポリカーボネート（Ｐ−２）の合成
ビスフェノール成分として、４，４’−（１−メチルエチリデン）ビスフェノール１．４８ｇ（６．５ミリモル）に代えて４，４’−シクロヘキシリデンビスフェノール１．９８ｇ（６．５ミリモル）を用いる以外は製造例４と同様にして、表１０に示す構成単位（１）および構成単位（２）からなる芳香族ポリカーボネート（Ｐ−２）４．３１ｇを得た。
【０２０１】
この芳香族ポリカーボネートの分子量をゲルパーミエーションクロマトグラフィーにより測定したところ、数平均分子量２９７００、重量平均分子量７３８００（いずれもポリスチレン換算）であった。また、このものの赤外吸収スペクトルには１７７５ｃｍ−１にカーボネートのＣ＝Ｏ伸縮振動に基づく吸収が認められた。また、１Ｈ−ＮＭＲの測定によるシグナルの面積比より、表１０に示す例示化合物Ｎｏ．１由来の構成単位（１）と４，４’−シクロヘキシリデンビスフェノール由来の構成単位（２）とが０．３５／０．６５（モル比）の比率にて重合していることがわかった。
【０２０２】
［製造例７］
芳香族ポリカーボネート（Ｐ−３）の合成
非対称ビスヒドロキシ化合物（６ａ）（例示化合物Ｎｏ．１）３．１７ｇ（５．０ミリモル）に代えて、表１に記載の例示化合物Ｎｏ．６を３．４３ｇ（５．０ミリモル）を用いること以外は、製造例４と同様にして、表１０に示す構成単位（１）および構成単位（２）からなる芳香族ポリカーボネート（Ｐ−３）４．０８ｇを得た。
【０２０３】
この芳香族ポリカーボネートの分子量をゲルパーミエーションクロマトグラフィーにより測定したところ、数平均分子量２６０００、重量平均分子量６８９００（いずれもポリスチレン換算）であった。また、このものの赤外吸収スペクトルには１７７５ｃｍ−１にカーボネートのＣ＝Ｏ伸縮振動に基づく吸収が認められた。また、１Ｈ−ＮＭＲの測定によるシグナルの面積比より、表１に示す例示化合物Ｎｏ．６由来の構成単位（１）と４，４’−シクロヘキシリデンビスフェノール由来の構成単位（２）とが０．４３／０．５７（モル比）の比率にて重合していることがわかった。
【０２０４】
［製造例８］
芳香族ポリカーボネート（Ｐ−４）の合成
非対称ビスヒドロキシ化合物（６ａ）（例示化合物Ｎｏ．１）３．１７ｇ（５．０ミリモル）に代えて、表２に記載の例示化合物Ｎｏ．１０を２．８６ｇ（５．０ミリモル）を用い、ビスフェノール成分として、４，４’−（１−メチルエチリデン）ビスフェノール１．４８ｇ（６．５ミリモル）に代えて４，４’−シクロヘキシリデンビスフェノール１．９８ｇ（６．５ミリモル）を用いること以外は製造例４と同様にして、表１０に示す構成単位（１）および構成単位（２）からなる芳香族ポリカーボネート（Ｐ−４）３．８２ｇを得た。
【０２０５】
この芳香族ポリカーボネートの分子量をゲルパーミエーションクロマトグラフィーにより測定したところ、数平均分子量２８８００、重量平均分子量７２５００（いずれもポリスチレン換算）であった。また、このものの赤外吸収スペクトルには１７７５ｃｍ−１にカーボネートのＣ＝Ｏ伸縮振動に基づく吸収が認められた。また、１Ｈ−ＮＭＲの測定による  シグナルの面積比より、表１０に示す例示化合物Ｎｏ．１由来の構成単位（１）と４，４’−シクロヘキシリデンビスフェノール由来の構成単位（２）とが０．３６／０．６４（モル比）の比率にて重合していることがわかった。
【０２０６】
［製造例９］
比較用芳香族ポリカーボネート（Ｐ−５）の合成
非対称ビスヒドロキシ化合物（６ａ）（例示化合物Ｎｏ．１）３．１７ｇ（５．０ミリモル）に代えて、製造例４で合成される比較用対称ビスヒドロキシエナミン化合物（１４）２．９２ｇ（５．０ミリモル）を用いること以外は製造例８と同様にして反応を行い、表１０に示す対称ビスヒドロキシエナミン化合物（１４）由来の構成単位（１）および構成単位（２）からなる芳香族ポリカーボネート（Ｐ−５）３．８４ｇを得た。
【０２０７】
この芳香族ポリカーボネートの分子量をゲルパーミエーションクロマトグラフィーにより測定したところ、数平均分子量２８０００、重量平均分子量７１０００（いずれもポリスチレン換算）であった。また、このものの赤外吸収スペクトルには１７７５ｃｍ−１にカーボネートのＣ＝Ｏ伸縮振動に基づく吸収が認められた。また、１Ｈ−ＮＭＲの測定によるシグナルの面積比より、対称ビスヒドロキシエナミン化合物（１５）由来の構成単位（１’）と４，４’−（１−メチルエチリデン）ビスフェノールとが０．３９／０．６１（モル比）の比率にて重合していることがわかった。
【０２０８】
【表１０】
2008184525.tif 000021
【０２０９】
［実施例１］
酸化チタン（商品名：ＴＴＯ５５Ａ、石原産業社製）７部および共重合ナイロン樹脂（商品名：ＣＭ８０００、東レ社製）１３部を、メチルアルコール１５９部と１，３−ジオキソラン１０６部との混合溶剤に加え、ペイントシェーカにて８時間分散処理し、下引層形成用塗布液を調製した。この下引層形成用塗布液を塗布槽に満たし、直径３０ｍｍ、長さ３４０ｍｍのアルミニウム製ドラム状支持体（導電性支持体）を浸漬し、引き上げて自然乾燥して膜厚１μｍの下引層を形成した。
【０２１０】
次いで、ＣｕＫα１．５４１ÅのＸ線に対するブラッグ角（２θ±０．２°）が、２７．３°に主要なピークを示すＸ線回折スペクトルを有するチタニルフタロシアニン１部およびブチラール樹脂（商品名：＃６０００−Ｃ、電気化学工業社製）１部をメチルエチルケトン９８部に混合し、ペイントシェーカにて分散処理して電荷発生層形成用塗布液を調製した。この電荷発生層形成用塗布液を、下引層形成の場合と同様の方法で下引層表面に塗布し、自然乾燥して膜厚０．４μｍの電荷発生層を形成した。
【０２１１】
次いで、製造例５で製造した芳香族ポリカーボネート（Ｐ−１）の２１重量％テトラヒドロフラン溶液を調製し、電荷輸送層形成用塗布液とした。この電荷輸送層形成用塗布液を下引層形成の場合と同様の方法で電荷発生層表面に塗布し、１１０℃で１時間乾燥して膜厚２１μｍの電荷輸送層を形成することで、図６の積層構造を有する積層型電子写真感光体を作製した。
【０２１２】
［実施例２］
芳香族ポリカーボネート（Ｐ−１）に代えて、製造例６で製造した芳香族ポリカーボネート（Ｐ−２）を用いること以外は、実施例１と同様にして、積層型電子写真感光体を作製した。
【０２１３】
［実施例３］
芳香族ポリカーボネート（Ｐ−１）に代えて、製造例７で製造した芳香族ポリカーボネート（Ｐ−３）を用いること以外は、実施例１と同様にして、積層型電子写真感光体を作製した。
【０２１４】
［実施例４］
芳香族ポリカーボネート（Ｐ−１）に代えて、製造例８で製造した芳香族ポリカーボネート（Ｐ−４）を用いる以外は、実施例１と同様にして、積層型電子写真感光体を作製した。
【０２１５】
［実施例５］
直径３０ｍｍ、全長３４０ｍｍのアルミニウム製ドラム状支持体の表面に、実施例１と同様にして、膜厚１μｍの下引層および膜厚０．４μｍの電荷発生層を順次形成した。
【０２１６】
次いで、下記一般式（１６）で表されるブタジエン化合物である（１，１−ビス（ｐ−ジエチルアミノフェニル）−４，４−ジフェニル−１，３−ブタジエン、商品名：Ｔ４０５、高砂ケミカル社製）１００部、下記一般式（１７）で表される構造単位からなるＺ型ポリカーボネート（ユーピロンＺ４００、三菱ガス化学社製）１００部、および２，６−ビス−ｔｅｒｔ−ブチル−４−メチルフェノール（商品名：スミライザーＢＨＴ、住友化学社製）５部を混合し、テトラヒドロフランを溶剤として固形分２１重量％の電荷輸送層形成用塗布液を調製した。この電荷輸送層用塗布液を前述の中間層と同様の方法で先に設けた電荷発生層上に塗布した後、１１０℃で１時間乾燥して膜厚２１μｍの電荷輸送層を形成した。
【０２１７】
【化１６】
2008184525.tif 000022
【０２１８】
次いで、製造例７で製造した芳香族ポリカーボネート（Ｐ−３）の２１重量％テトラヒドロフラン溶液を調製し、表面保護層形成用塗布液とした。この表面保護層形成用塗布液を実施例１における下引層形成の場合と同様の方法で電荷輸送層表面に塗布し、１１０℃で１時間乾燥して膜厚４μｍの表面保護層を形成することで、図８の積層構造を有する積層型電子写真感光体を作製した。
【０２１９】
［比較例１］
表面保護層を設けないこと以外は、実施例5と同様にして、積層型電子写真感光体を作製した。
【０２２０】
［比較例２］
直径３０ｍｍ、全長３４０ｍｍのアルミニウム製ドラム状支持体の表面に、実施例１と同様にして、膜厚１μｍの下引層、膜厚０．４μｍの電荷発生層および膜厚２１μｍの電荷輸送層を順次形成した。
【０２２１】
次いで、Ｚ型ポリカーボネート（商品名：ユーピロンＺ８００、三菱ガス化学社製）の１０重量％テトラヒドロフラン溶液を調製し、表面保護層形成用塗布液とした。この表面保護層形成用塗布液を実施例１における下引層形成の場合と同様の方法で電荷輸送層表面に塗布し、１１０℃で１時間乾燥して膜厚４μｍの表面保護層を形成することで、図８の積層構造を有する積層型電子写真感光体を作製した。
【０２２２】
［比較例３］
電荷輸送層の形成に際し、芳香族ポリカーボネート（Ｐ−１）に代えて、製造例９で製造した芳香族ポリカーボネート（Ｐ−５）を用いること以外は、実施例１と同様にして、積層型電子写真感光体を作製した。
【０２２３】
（画像評価）
実施例１〜５および比較例１〜３で得られた積層型電子写真感光体を市販複写機（商品名：ＡＲ−４５１Ｎ、シャープ社製）に搭載し、ハーフトーン画像を確認して、初期および１０万枚複写後の画像状態を評価した。
【０２２４】
また、初期および１０万枚複写後に、評価用複写機の現像部位から現像槽を取出し、代わりに表面電位計（商品名：Ｍｏｄｅｌ３４４、Ｔｒｅｋ社製）をセットし、白ベタ原稿複写時の表面電位Ｖ０（Ｖ）、ハーフトーン原稿複写時の表面電位ＶＨ（Ｖ）および黒ベタ原稿複写時の表面電位ＶＬ（Ｖ）を測定し、電気特性を評価した。
【０２２５】
（耐久性評価）
実施例１〜５および比較例１〜３で得られた積層型電子写真感光体を市販複写機（商品名：ＡＲ−４５１Ｎ、シャープ社製）に搭載し、１万枚の画像複写を実施した。画像複写前および画像複写後の電子写真感光体におけるドラム支持体上の総膜厚Ｔ１およびＴ２を膜厚測定器（商品名：ＭＣＰＤ１１００、大塚電子社製）にて測定し、摩耗量ΔＴ（＝Ｔ１−Ｔ２）を求めた。磨耗量が大きいほど耐久性に劣ると評価した。
結果を表１１に示す。
【０２２６】
【表１１】
2008184525.tif 000023
【０２２７】
本発明である芳香族ポリカーボネートを電荷輸送層に用いた実施例１〜４および表面保護層に用いた実施例５においては、繰り返し使用（１０万枚複写）後も画像状態が良好であり、磨耗も少なかった。
【０２２８】
これに対し、比較例１では初期は画像状態が良好であったものの、繰り返し使用後には画像にカブリが生じた。また、磨耗も大きく、帯電性の低下も顕著であった。
【０２２９】
比較例２では初期の帯電特性は良好であるけれども、露光により電位が減衰しないため、画像濃度が低く画像が薄い状態であった。さらに繰り返し使用後には、ほとんど画像が出なかった。これは、表面保護層が電荷輸送能を持たず、帯電しても電荷が消去できないためと考えられる。
【０２３０】
比較例３は、黒点が生じた。これは、公知の芳香族ポリカーボネートを電荷輸送層に用いものであるけれども、芳香族ポリカーボネートの構成単位（１）は化学構造的な対象性が高いため、溶解性が低く、溶媒への不溶部分が結晶状態で電荷輸送層中に残り、その部分が画像に黒点として発現したものと考えられる。
【図面の簡単な説明】
【０２３１】
【図１】本発明である単層型電子写真感光体の要部の構成を模式的に示す断面図である。
【図２】本発明である単層型電子写真感光体の要部の構成を模式的に示す断面図である。
【図３】本発明である単層型電子写真感光体の要部の構成を模式的に示す断面図である。
【図４】本発明である単層型電子写真感光体の要部の構成を模式的に示す断面図である。
【図５】本発明である積層型電子写真感光体の要部の構成を模式的に示す断面図である。
【図６】本発明である積層型電子写真感光体の要部の構成を模式的に示す断面図である。
【図７】本発明である積層型電子写真感光体の要部の構成を模式的に示す断面図である。
【図８】本発明である積層型電子写真感光体の要部の構成を模式的に示す断面図である。
【図９】本発明である画像形成装置の構成を簡略化して示す側面配置図である。
【符号の説明】
【０２３２】
１  導電性支持体
２，２ａ  感光層
３  電荷発生層
４  電荷輸送層
５  表面保護層
６  下引層
２０  画像形成装置
２１  電子写真感光体
２４  帯電器
２５  現像器
２６  転写器
２７  クリーナ
２８  露光手段
３０  転写紙
３１  定着器
【図１】
2008184525.tif 000030
【図２】
2008184525.tif 000031
【図３】
2008184525.tif 000032
【図４】
2008184525.tif 000033
【図５】
2008184525.tif 000034
【図６】
2008184525.tif 000035
【図７】
2008184525.tif 000036
【図８】
2008184525.tif 000037
【図９】
2008184525.tif 000038